(57)【特許請求の範囲】
【請求項１】
（ａ）熱、酸化または光により誘導される分解を受けやすい有機材料、および（ｂ）式Ｉ、ＩＩ、ＩＩＡおよびＩＩＩで表わされる化合物を含む混合物を含む組成物であって；
式Ｉで表されるテトラアミンにおいて、
【化１】
0004340985.tif 000013
Ｒ1およびＲ2はｓ−トリアジン部分Ｅを表し、そしてＲ3およびＲ4の一方はｓ−トリアジン部分Ｅを表し、Ｒ3およびＲ4の他方は水素原子を表し、
【化２】
0004340985.tif 000014
Ｒはシクロヘキシル基またはオクチル基を表し、
Ｒ5は１ないし１２個の炭素原子を有するアルキル基を表し、
式ＩＩまたはＩＩＡで表される化合物において、
Ｔ−Ｅ1−Ｔ1      （ＩＩ）、
Ｔ−Ｅ1          （ＩＩＡ）
ＴおよびＴ1はそれぞれ、式Ｉに関して定義されたようなテトラアミンから派生する残基を表し、式中
（１）式ＩＩにおいて、それぞれのテトラアミンＴ及びＴ1におけるｓ−トリアジン部分Ｅの１つが、２つのテトラアミンＴおよびＴ1の間で架橋を形成するＥ1により置き換えられ、
【化３】
0004340985.tif 000015
ＲおよびＲ5は上記に定義したものを表わし、そして
Ｌはシクロヘキサンジイル基又はオクタンジイル基を表わし；
あるいは
（２）式ＩＩＡにおいて、該テトラアミンＴ部分の２つのｓ−トリアジン部分Ｅが１つのＥ1基と置き換えられ、Ｅ1両末端がテトラアミンＴ中に有することができ、
あるいは
（３）式ＩＩにおいて、それぞれのテトラアミンＴおよびＴ1中のｓ−トリアジン部分Ｅの１つが、２つのテトラアミンＴ及びＴ1の間で架橋を形成する、第１のＥ1基で置き換えられ、そしてテトラアミンＴの第２の残余のｓ−トリアジン部分Ｅが第２のＥ1基で置き換えられ、第２のＥ1の両末端がテトラアミンＴ中に有することができ；
式ＩＩＩで表される化合物中
Ｇ−Ｅ1−Ｇ1−Ｅ1−Ｇ2      （ＩＩＩ）、
Ｇ、Ｇ1およびＧ2はそれぞれ、式Ｉのテトラアミンから派生した残基を表わし、
Ｇ中に存在する１つのＥ部分およびＧ1中に存在する１つのＥ部分は第１のＥ1基により置き換えられ、Ｇ及びＧ1の間で架橋を形成し、そしてＧ1中に存在する１つのＥ部分およびＧ2中に存在する１つのＥ1部分は第２のＥ1基により置き換えられ、Ｇ1及びＧ2の間で架橋を形成する、熱、酸化または光により誘導される分解に対して安定化された組成物。
【請求項２】
さらに、フェノール系酸化防止剤、２−（２'−ヒドロキシフェニル）−ベンゾトリアゾール、ヒドロキシフェニル−ｓ−トリアジン、金属ステアレート、酸化金属、有機リン化合物、フラノン酸化防止剤、ヒドロキシルアミン、立体障害性アミンおよびその混合物からなる群から選ばれる補助添加安定剤の少なくとも一種を有効安定化量で含む請求項１に記載の組成物。
【請求項３】
式Ｉで表されるテトラアミンにおいて、
【化４】
0004340985.tif 000016
Ｒ1およびＲ2はｓ−トリアジン部分Ｅを表し、そしてＲ3およびＲ4の一方はｓ−トリアジン部分Ｅを表し、Ｒ3およびＲ4の他方は水素原子を表し、
【化５】
0004340985.tif 000017
Ｒはシクロヘキシル基またはオクチル基を表し、
Ｒ5は１ないし１２個の炭素原子を有するアルキル基を表し、
式ＩＩまたはＩＩＡで表される化合物において、
Ｔ−Ｅ1−Ｔ1      （ＩＩ）、
Ｔ−Ｅ1          （ＩＩＡ）、
ＴおよびＴ1はそれぞれ、式Ｉに関して定義されたようなテトラアミンから派生する残基を表し、式中
（１）式ＩＩにおいて、それぞれのテトラアミンＴ及びＴ1におけるｓ−トリアジン部分Ｅの１つが、２つのテトラアミンＴおよびＴ1の間で架橋を形成するＥ1により置き換えられ、
【化６】
0004340985.tif 000018
ＲおよびＲ5は上記に定義したものを表わし、そして
Ｌはシクロヘキサンジイル基又はオクタンジイル基を表わし；
あるいは
（２）式ＩＩＡにおいて、該テトラアミンＴ部分の２つのｓ−トリアジン部分Ｅが１つのＥ1基と置き換えられ、Ｅ1両末端がテトラアミンＴ中に有することができ、
あるいは
（３）式ＩＩにおいて、それぞれのテトラアミンＴおよびＴ1中のｓ−トリアジン部分Ｅの１つが、２つのテトラアミンＴ及びＴ1の間で架橋を形成する、第１のＥ1基で置き換えられ、そしてテトラアミンＴの第２の残余のｓ−トリアジン部分Ｅが第２のＥ1基で置き換えられ、第２のＥ1の両末端がテトラアミンＴ中に有することができ；
式ＩＩＩで表される化合物中、
Ｇ−Ｅ1−Ｇ1−Ｅ1−Ｇ2      （ＩＩＩ）、
Ｇ、Ｇ1およびＧ2はそれぞれ、式Ｉのテトラアミンから派生した残基を表わし、
Ｇ中に存在する１つのＥ部分およびＧ1中に存在する１つのＥ部分は第１のＥ1基により置き換えられ、Ｇ及びＧ1の間で架橋を形成し、そしてＧ1中に存在する１つのＥ部分およびＧ2中に存在する１つのＥ1部分は第２のＥ1基により置き換えられ、Ｇ1及びＧ2の間で架橋を形成する、式Ｉ、ＩＩ、ＩＩＡ及びＩＩＩで表わされる化合物を含む混合物。
【請求項４】
２ないし４当量の２，４−ビス［（１−ヒドロカルビルオキシ−２，２，６，６−テトラメチルピペリジン−４−イル）ブチルアミノ］−６−クロロ−ｓ−トリアジンを１当量のＮ，Ｎ'−ビス（３−アミノプロピル）エチレンジアミンと反応させることを含む、請求項３記載の架橋型誘導体の混合物を製造する方法。
【請求項５】
ａ）Ｎ，Ｎ'，Ｎ'''−トリス｛２，４−ビス［（１−シクロヘキシルオキシ−２，２，６，６−テトラメチルピペリジン−４−イル）ｎ−ブチルアミノ］−ｓ−トリアジン−６−イル｝−３，３'−エチレンジイミノジプロピルアミン；
ｂ）Ｎ，Ｎ'，Ｎ''−トリス｛２，４−ビス［（１−シクロヘキシルオキシ−２，２，６，６−テトラメチルピペリジン−４−イル）ｎ−ブチルアミノ］−ｓ−トリアジン−６−イル｝−３，３'−エチレンジイミノジプロピルアミン；
ｃ）Ｎ，Ｎ'，Ｎ'''−トリス｛２，４−ビス［（１−オクチルオキシ−２，２，６，６−テトラメチルピペリジン−４−イル）ｎ−ブチルアミノ］−ｓ−トリアジン−６−イル｝−３，３'−エチレンジイミノジプロピルアミン；
ｄ）Ｎ，Ｎ'，Ｎ''−トリス｛２，４−ビス［（１−オクチルオキシ−２，２，６，６−テトラメチルピペリジン−４−イル）ｎ−ブチルアミノ］−ｓ−トリアジン−６−イル｝−３，３'−エチレンジイミノジプロピルアミン；
から選ばれる化合物。
【発明の詳細な説明】
【０００１】
【発明の属する技術分野】
本発明は、一般的に、選択されたＮ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン、その純粋な異性体、および架橋型誘導体、ならびにそれらにより安定化されたポリマー組成物に関する。
【０００２】
【従来の技術・発明が解決しようとする課題】
本発明の化合物は、その低い塩基性度のため、より塩基性である立体障害性アミン安定剤の活性がポリマー基体との相互作用により非常に減少するポリマー組成物の安定化において、特に有用性がある。本発明の化合物が特に有効であるポリオレフィン組成物の例には、ハロゲン化難燃剤の分解からの酸性残基が通常の立体障害性アミン安定剤を失活させる難燃剤ポリオレフィン、殺虫剤からの酸性残基が通常の立体障害性アミン安定剤の活性を妨害する温室フィルムおよび農業用の根おおいフィルム、そして塩基性立体障害性アミン安定剤との相互作用が基材の着色を妨害する熱可塑性のポリオレフィンが含まれる。
【０００３】
Ｒ1 ないしＲ4 が全てＥを表す式Ｉにより示されるＮ，Ｎ’，Ｎ’’，Ｎ’’’−テトラキス置換型立体障害性アミンは、様々な環境の、および熱硬化性自動車塗料、ポリオレフィン、および非ポリオレフィンの適用において、より塩基性が低く、ポリマーと相互作用を示さない安定剤として、米国特許５００４７７０号、５０９６９５０号、５２０４４７３号、５１１２８９０号および５１２４３７８号ならびに欧州特許出願３０９４０２Ａ１号に示されるように特許を受けている。特に、Ｎ，Ｎ’，Ｎ’’，Ｎ’’’−テトラキス｛２，４−ビス［（１−シクロヘキシルオキシ−２，２，６，６−テトラメチルピペリジン−４−イル）ブチルアミノ］−ｓ−トリアジン−６−イル｝−３，３’−エチレンジイミノジプロピルアミンおよびそのオクチルオキシ類似体は、ウィンター（Winter）等により米国特許５２０４４７３号の実施例６２および６７にそれぞれ示される。この同一の特許は請求項２５において１−メトキシ類似体も請求する。上述の特許のいずれにも、有機基材における、これらのテトラ置換型ｓ−トリアジン立体障害性アミン安定剤に関する特別な性能のデータを含むものがない。
【０００４】
【課題を解決するための手段】
本発明は、この化合物がテトラアミン骨格において１つの置換されない窒素原子を有する点で、従来技術と異なる。さらに、オリゴマー状Ｎ−ヒドロカルビルオキシ立体障害性アミン安定剤を記載する米国特許５０１５６８２号を含む従来技術には、式IIおよびIII により示される架橋型構造を表すものがない。
【０００５】
本発明は、Ｎ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン；Ｎ，Ｎ’，Ｎ’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミンならびに式Ｉ、II、IIＡおよびIII
0004340985.tif 000002
（式中Ｅは、
0004340985.tif 000003
を表し、
Ｅ1 は
0004340985.tif 000004
を表し、
式Ｉで表されるテトラアミンにおいて、
Ｒ1 およびＲ2 はｓ−トリアジン部分Ｅを表し、そしてＲ3 およびＲ4 の一方はｓ−トリアジン部分Ｅを表し、Ｒ3 およびＲ4 の他方は水素原子を表し、
Ｒはメチル基、シクロヘキシル基またはオクチル基を表し、
Ｒ5 は１ないし１２個の炭素原子を有するアルキル基を表し、
式IIまたはIIＡで表される化合物において、Ｒがシクロヘキシル基またはオクチル基を表すとき、
ＴおよびＴ1 はそれぞれ、式Ｉに関して定義されたようなＲ1 ないしＲ4 により置換されたテトラアミンを表し、式中
（１）それぞれのテトラアミンにおけるｓ−トリアジン部分Ｅの１つが、２つのテトラアミンＴおよびＴ1 の間で架橋を形成するＥ1 により置き換えられ、
あるいは
（２）該テトラアミンの２つのＥ部分が１つのＥ1 と置き換えられる式IIＡにおけるように、Ｅ1 は同一のテトラアミンＴにおいて両末端を有することができ、あるいは
（３）テトラアミンＴの３つのｓ−トリアジン置換基の全ては、ＴおよびＴ1 を連結させる１つのＥ1 ならびにテトラアミンＴにおいて両末端を有する二番目のＥ1 のようなＥ1 を表すことができ、
Ｌはシクロヘキサンジイル基またはオクタンジイル基を表し、
式III で表される化合物において、
Ｇ、Ｇ1 およびＧ2 はそれぞれ、式Ｉに関して定義されたようなＲ1 ないしＲ4 により置換されたテトラアミンを表すが、例外としてＧおよびＧ2 はそれぞれ、Ｅ1 により置き換えられた１つのｓ−トリアジン部分Ｅを有し、そしてＧ1 はＥ1 により置き換えられた２つのｓ−トリアジン部分Ｅを有し、そのためＧおよびＧ1 の間に架橋が存在し、Ｇ1 およびＧ2 の間に二番目の架橋が存在する。）で表される架橋型誘導体の混合物に関する。
【０００６】
【発明の実施の形態】
式Ｉで表される化合物は、分子間に架橋が存在しないと推定される２つの可能な異性体を有する。これら２つの異性体を以下の表において概説する。
0004340985.tif 000005
本発明のその化合物の混合物は、２ないし４当量の２，４−ビス［（１−ヒドロカルビルオキシ−２，２，６，６−テラメチルピペリジン−４−イル）ブチルアミノ］−６−クロロ−ｓ−トリアジンを１当量のＮ，Ｎ’−ビス（３−アミノプロピル）エチレンジアミンと反応させることにより、特に２ないし４当量の２，４−ビス［（１−ヒドロカルビルオキシ−２，２，６，６−テトラメチルピペリジン−４−イル）アルキルアミノ］−６−クロロ−ｓ−トリアジンを１当量のＮ，Ｎ’−ビス（３−アミノプロピル）エチレンジアミンと反応させることにより、その反応で生じる塩化水素酸を中和するために使用される水酸化ナトリウム水溶液のような酸受容体を含む炭化水素溶媒中において都合良く製造される。２，４−ビス［（１−ヒドロカルビルオキシ−２，２，６，６−テトラメチルピペリジン−４−イル）アルキルアミノ］−６−クロロ−ｓ−トリアジン型の様々な抽出物の合成については、米国特許５２１６１５６号および５２０４４７３号に記載される。
好ましい方法において、２．５ないし３当量の該ｓ−トリアジン、特に３当量の該ｓ−トリアジンを１当量の該アミンと反応させる。
【０００７】
２，４−ビス［（１−ヒドロカルビルオキシ−２，２，６，６−テトラメチルピペリジン−４−イル）アルキルアミノ］−６−クロロ−ｓ−トリアジンの合成に関する好ましい方法は、米国特許４９２１９６２号に示されるように、相当する立体障害性アミンを置換した６−クロロ−ｓ−トリアジンと第三ブチルヒドロペルオキシド、酸化金属触媒、および適当な炭化水素溶媒の混合物を、ニトロキシル中間体の赤色が消えるまで加熱することである。いくつかの場合において、２つのニトロキシル基は同一の溶媒分子と連結するであろう。これは上述した式IIおよびIII により示される架橋型物質の原因である。１−メトキシ置換立体障害性アミンを製造するために異なる合成方法を使用するため、本発明のＮ−メトキシ化合物はこれらの架橋型構造を含まない。
【０００８】
米国特許５２０４４７３号には、出発原料であるテトラ置換ｓ−トリアジン立体障害性アミンにおける１−シクロヘキシルオキシまたは１−オクチルオキシ置換基の導入について記載されている。以下に示すように、それらは異なる方法により製造されるので、本発明のトリス置換化合物は従来技術のテトラ置換化合物とは異なる。４当量のクロロ−ｓ−トリアジン中間体の使用によってでも、混合物の主な生成物はトリス置換型である。２当量程度の少ないクロロ−ｓ−トリアジン中間体の使用でもいくつかのトリス置換型生成物を与える。
【０００９】
ここでのヒドロカルビルオキシ基という語句は主にメトキシ基、シクロヘキシルオキシ基またはオクチルオキシ基に対するものである。式ＩないしIII の化合物およびこの方法のそのような生成物において、Ｒは通常、シクロヘキシル基またはオクチル基を表し、そして式Ｉで表される化合物において所望によりメチル基を含む。
好ましくは、Ｒがシキロヘキシル基またはオクチル基を表す化合物ＩないしIII の混合物であり、特に好ましくはＮ，Ｎ’，Ｎ’’’−トリス｛２，４−ビス［（１−シクロヘキシルオキシ−２，２，６，６−テトラメチルピペリジン−４−イル）ｎ−ブチルアミノ］−ｓ−トリアジン−６−イル｝−３，３’−エチレンジイミノジプロピルアミン；Ｎ，Ｎ’，Ｎ’’−トリス｛２，４−ビス［（１−シクロヘキシルオキシ−２，２，６，６−テトラメチルピペリジン−４−イル）ｎ−ブチルアミノ］−ｓ−トリアジン−６−イル｝−３，３’−エチレンジイミノジプロピルアミンならびに式Ｉ、II、IIＡおよびIII で表される架橋型誘導体の混合物である。
【００１０】
Ｎ，Ｎ’，Ｎ’’’−トリス｛２，４−ビス［（１−オクチルオキシ−２，２，６，６−テトラメチルピペリジン−４−イル）ｎ−ブチルアミノ］−ｓ−トリアジン−６−イル｝−３，３’−エチレンジイミノジプロピルアミン；Ｎ，Ｎ’，Ｎ’’−トリス｛２，４−ビス［（１−オクチルオキシ−２，２，６，６−テトラメチルピペリジン−４−イル）ｎ−ブチルアミノ］−ｓ−トリアジン−６−イル｝−３，３’−エチレンジイミノジプロピルアミンならびに式Ｉ、II、IIＡおよびIII で表される架橋型誘導体の混合物も興味深い。Ｎ，Ｎ’，Ｎ’’’−トリス｛２，４−ビス［（１−メトキシ−２，２，６，６−テトラメチルピペリジン−４−イル）ｎ−ブチルアミノ］−ｓ−トリアジン−６−イル｝−３，３’−エチレンジイミノジプロピルアミン；Ｎ，Ｎ’，Ｎ’’−トリス｛２，４−ビス［（１−メトキシ−２，２，６，６−テトラメチルピペリジン−４−イル）ｎ−ブチルアミノ］−ｓ−トリアジン−６−イル｝−３，３’−エチレンジイミノジプロピルアミンならびに式Ｉ、II、IIＡおよびIII で表される架橋型誘導体の混合物も技術的に興味深い。
【００１１】
アルキル基としてＲ5 は、メチル基、エチル基、ｎ−またはイソプロピル基のようなプロピル基、ｎ−、イソ−、第二および第三ブチル基のようなブチル基、ペンチル基、ヘキシル基、ヘプチル基、オクチル基、ノニル基、デシル基、ウンデシル基、ドデシル基を含み、好ましくはブチル基、特にｎ−ブチル基が好ましい。
【００１２】
式ＩないしIII の化合物は、熱、酸化または光により誘導される分解に対する有機材料のための安定剤として特に良好に適し、それらはまた難燃剤としても活性を示す。したがって、本発明は
（ａ）熱、酸化または光により誘導される分解を受けやすい有機材料、および
（ｂ）式Ｉ、II、IIＡおよびIII で表される化合物の有効安定化量
を含む、熱、酸化または光により誘導される分解に対して安定化された組成物にも関する。
好ましくは、有機材料は天然、半合成または合成ポリマーであり、特に熱可塑性ポリマーが好ましい。
【００１３】
最も好ましくは、そのポリマーはポリオレフィン、熱可塑性オレフィンまたはポリカルボネートである。ポリオレフィン、特にポリエチレンまたはポリプロピレンが最も重要である。
本発明の化合物は、安定化された組成物に存在するとき、優秀な加水分解安定性、取扱および貯蔵安定性、ならびに漏出に対する良好な抵抗を示す。
この化合物を製造するための方法は従来技術に記載されている。この化合物を製造するために必要とされる中間体は市販のもので十分である。
【００１４】
一般的に、安定化され得るポリマーには以下のものが含まれる。
１．モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望に架橋されることができる。）、例えば高密度ポリエチレン（ＨＤＰＥ）、低密度ポリエチレン（ＬＤＰＥ）、線状低密度ポリエチレン（ＬＬＤＰＥ）、分枝状低密度ポリエチレン（ＢＬＤＰＥ）。
ポリオレフィン、すなわち前段落において例示されたモノオレフィンのポリマー、好ましくはポリエチレンおよびポリプロピレンは、異なった、および特に以下の方法によって製造されることができる。
ａ）ラジカル重合（通常、高圧下および高温で）。
ｂ）触媒重合であって、通常１種またはそれ以上の周期表のIVｂ、Ｖｂ、VIｂまたはVIII群の金属原子を含む触媒を使用するもの。これらの金属原子は通常１個またはそれ以上の、代表的にはπ−またはσ−配位され得るオキシド、ハライド、アルコレート、エステル、エーテル、アミン、アルキル、アルケニル、シクロアルケニル、シクロペンタジエニル、および／またはアリールのようなリガンドを有する。これらの金属錯体は遊離状態または代表的には活性化塩化マグネシウム、塩化チタン（III ）、アルミナまたは酸化ケイ素のような基材上に固定され得る。これらの触媒は重合媒体中に可溶または不溶であり得る。触媒は重合においてそれら自身で使用されることができ、または代表的には金属アルキル、金属ヒドライド、金属アルキルハライド、金属アルキルオキシドまたは金属アルキルオキサン、あるいはトリス（ペンタフルオロフェニル）ボランのような配位していないアニオンを与える化合物のようなさらなる活性化剤が使用されることができ、該金属原子は周期表のＩａ、IIａおよび／またはIII ａ群の元素である。活性化剤はさらなるエステル、エーテル、アミンまたはシリルエーテル基を用いて都合よく変性され得る。これらの触媒系は通常、フィリップス（Phillips）、スタンダード  オイル  インディアナ（Standard Oil Indiana）、チグラー（−ナッタ）（Ziegler(-Natta) ）、ＴＮＺ（デュポン（DuPont））、限定ジオメトリー触媒技術（constrained geometry catalyst technology）ＣＧＣＴ（ダウ（Dow)）、メタロセンまたはシングルサイト触媒（single site catalysts ）（ＳＳＣ）と命名される。
【００１５】
２．１）以下に記述されたポリマーの混合物、例えばポリプロピレンとポリイソブチレンとの混合物、ポリプロピレンとポリエチレン（例えばＰＰ／ＨＤＰＥ、ＰＰ／ＬＤＰＥ）および異なる型のポリエチレンの混合物（例えばＬＤＰＥ／ＨＤＰＥ）。
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマーおよびそれらと一酸化炭素とのコポリマーまたはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、
およびそのようなコポリマー相互および１）において記述されたポリマーとの混合物、例えばポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
４．炭化水素樹脂（例えば炭素原子数５ないし９）であって、それらの水素化変性物（例えば粘着付与剤）を含むもの、およびポリアルキレンおよび澱粉の混合物。
５．ポリスチレン、ポリ（ｐ−メチルスチレン）、ポリ（α−メチルスチレン）。
６．スチレンまたはα−メチルスチレンとジエンまたはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート、
スチレンコポリマーおよび他のポリマー、例えばポリアクリレート、ジエンポリマーまたはエチレン／プロピレン／ジエンターポリマーの高衝撃強度性の混合物、および
スチレン／ブタジエン／スチレン、スチレン／イソプレン／スチレン、スチレン／エチレン／ブチレン／スチレンまたはスチレン／エチレン／プロピレン／スチレンのようなスチレンのブロックコポリマー。
【００１６】
７．スチレンまたはα−メチルスチレンのグラフトコポリマー、例えばポリブタジエンにスチレン、ポリブタジエン−スチレンまたはポリブタジエン−アクリロニトリルコポリマーにスチレン、
ポリブタジエンにスチレンおよびアクリロニトリル（またはメタアクリロニトリル）、
ポリブタジエンにスチレン、アクリロニトリルおよびメチルメタクリレート、
ポリブタジエンにスチレンおよび無水マレイン酸、
ポリブタジエンにスチレン、アクリロニトリルおよび無水マレイン酸またはマレイミド、
ポリブタジエンにスチレンおよびマレイミド、
ポリブタジエンにスチレンおよびアルキルアクリレートまたはメタクリレート、エチレン／プロピレン／ジエンターポリマーにスチレンおよびアクリロニトリル、
ポリアルキルアクリレートまたはポリアルキルメタクリレートにスチレンおよびアクリロニトリル、アクリレート／ブタジエンコポリマーにスチレンおよびアクリロニトリル、並びにそれらの６）以下に列挙されたコポリマーとの混合物、例えば、ＡＢＳ、ＭＢＳ、ＡＳＡまたはＡＥＳポリマーとして知られているコポリマー混合物。
８．ハロゲン含有ポリマー、例えばポリクロロプレン、塩素化ゴム、塩素化またはスルホ塩素化ポリエチレン、エチレンおよび塩素化エチレンのコポリマー、エピクロロヒドリン  ホモ−およびコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／ビニルアセテートまたは塩化ビニリデン／ビニルアセテートコポリマー。
９．α，β−不飽和酸から誘導されたポリマーおよびポリアクリレート並びにポリメタクリレートのようなそれらの誘導体、
ブチルアクリレートで耐衝撃変性された（impact-modified ）ポリメチルメタクリレート、ポリアクリルアミドおよびポリアクリロニトリル。
１０．９）以下で述べられたモノマーの相互または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。
【００１７】
１１．不飽和アルコールおよびアミンから誘導されたポリマーまたはアシル誘導体またはそれらのアセタール、例えばポリビニルアルコール、ポリビニルアセテート、ポリビニルステアレート、ポリビニルベンゾエート、ポリビニルマレエート、ポリビニルブチラル、ポリアリルフタレートまたはポリアリルメラミン、
並びに１）において上記されたオレフィンとのそれらのコポリマー。
１２．ポリアルキレングリコール、ポリエチレンオキシド、ポリプロピレンオキシドのような環式エーテルのホモポリマーおよびコポリマーまたはそれらのビスグリシジルエーテルとのコポリマー。
１３．ポリオキシメチレンのようなポリアセタールおよびコモノマーとしてエチレンオキシドを含むそれらのポリオキシメチレン、
熱可塑性ポリウレタン、アクリレートまたはＭＢＳで変性されたポリアセタール。
１４．ポリフェニレンオキシドおよびスルフィド、およびポリフェニレンオキシドとスチレンポリマーまたはポリアミドとの混合物。
１５．一方の成分としてヒドロキシル末端基で終了されたポリエーテル、ポリエステルまたはポリブタジエン、および他方の成分として脂肪族または芳香族ポリイソシアナートから誘導されたポリウレタン、並びにそれらの前駆物質。
【００１８】
１６．ジアミン並びにジカルボン酸および／またはアミノカルボン酸または対応するラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発した芳香族ポリアミド、
ヘキサメチレンジアミンおよびイソフタル酸または／およびテレフタル酸から変性剤としてエラストマーを用いてまたは用いずに製造されたポリアミド、例えばポリ−２，４，４−トリメチルヘキサメチレンテレフタルアミドまたはポリ−ｍ−フェニレンイソフタルアミド、およびまた
上記されたポリアミドとポリオレフィン、オレフィンコポリマー、アイオノマーまたは化学結合もしくはグラフトされたエラストマー、または
ポリエチレングリコール、ポリプロピレングリコールまたはポリテトラメチレングリコールのようなポリエーテルとのブロックコポリマー、並びに
ＥＰＤＭまたはＡＢＳで変性されたポリアミドまたはコポリアミド、および
加工の間に縮合されたポリアミド（ＲＩＭポリアミド系）。
１７．ポリ尿素、ポリイミド、ポリアミド−イミドおよびポリベンズイミダゾール。
１８．ジカルボン酸並びにジオールおよび／またはヒドロキシカルボン酸または対応するラクトンから誘導されたポリエステル、例えばポリエチレンテレフタレート、ポリブチレンテレフタレート、ポリ−１，４−ジメチロールシクロヘキサンテレフタレートおよびポリヒドロキシベンゾエート、並びにヒドロキシル末端基で終了されたポリエーテルから誘導されたブロックコポリエーテルエステル、およびまたポリカーボネートまたはＭＢＳで変性されたポリエステル。
【００１９】
１９．ポリカーボネートおよびポリエステルカーボネート。
２０．ポリスルホン、ポリエーテルスルホンおよびポリエーテルケトン。
２１．一方の成分としてアルデヒド、および他方の成分としてフェノール、尿素およびメラミンから誘導された架橋ポリマー、例えばフェノール／ホルムアルデヒド樹脂、尿素／ホルムアルデヒド樹脂およびメラミン／ホルムアルデヒド樹脂。
２２．乾式および不乾式アルキド樹脂。
２３．飽和および不飽和ジカルボン酸と多価アルコールおよび架橋剤としてのビニル化合物とのコポリエステルから誘導された不飽和ポリエステル樹脂、およびまた低燃焼性のそれらのハロゲン含有変性物。
２４．置換されたアクリレートから誘導された架橋可能なアクリル樹脂、例えばエポキシアクリレート、ウレタンアクリレートまたはポリエステルアクリレート。
２５．メラミン樹脂、尿素樹脂、ポリイソシアナートまたはエポキシ樹脂で架橋されたアルキド樹脂、ポリエステル樹脂およびアクリレート樹脂。
２６．ポリエポキシドから誘導された架橋エポキシ樹脂、例えばビスグリシジルエーテルから、または環式脂肪族ジエポキシドから誘導されたもの。
【００２０】
２７．セルロース、ゴム、ゼラチンのような天然ポリマーおよび化学変性されたそれらの同質誘導体、例えばセルロースアセテート、セルロースプロピオネートおよびセルロースブチレート、またはメチルセルロースのようなセルロースエーテル、並びにロジンおよびそれらの誘導体。
２８．上記されたポリマーのブレンド（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ。
２９．天然起源および合成有機材料であって、純粋なモノマー性化合物またはそのような化合物の混合物、例えば鉱物油、動物および植物脂肪、油およびワックス、または合成エステル（例えばフタレート、アジペート、ホスフェートまたはトリメリテート）をベースとした油、脂肪およびワックス、および代表的には紡糸組成物として使用される合成エステルと鉱物油とのあらゆる重量比における混合物、並びにそのような材料の水性乳濁液。
３０．天然または合成ゴムの水性乳濁液、例えば天然ラテックスまたはカルボキシル化スチレン／ブタジエンコポリマーの天然ラテックス。
【００２１】
３１．例えば、米国特許４２５９４６７号に記載の柔らかい親水性ポリシロキサンおよび米国特許４３５５１４７号に記載の硬いポリ有機シロキサンのようなポリシロキサン。
３２．不飽和のアクリルポリアセトアセテート樹脂または不飽和のアクリル樹脂との組み合わせにおけるポリケトイミン。この不飽和のアクリル樹脂には、ウレタンアクリレート、ポリエーテルアクリレート、不飽和の基を側鎖に有するビニルまたはアクリルコポリマー、およびアクリル化メラミンが含まれる。酸触媒の存在下において、このポリケトイミンはポリアミンおよびケトンから製造される。
３３．エチレン系の不飽和モノマーまたはオリゴマーおよびポリ不飽和脂肪族オリゴマーを含む放射線硬化が可能な組成物。
３４．ＬＳＥ−４１０３（モンサント（Monsanto）製）のような強度の固体メラミン樹脂を共エーテル化したエポキシ官能基により架橋された光安定エポキシ樹脂のようなエポキシメラミン樹脂。
【００２２】
一般的に、本発明の化合物は、安定化される組成物の約０．００５ないし５重量％において使用されるが、これは個々の基体および適用により変化するであろう。平均的な範囲は約０．０１ないし約３％、特に０．０５ないし約２％であり、最も好ましくは０．０５ないし１％の範囲である。
慣用の技術により、それらからの形成品を製造する以前のいずれかの都合のよい段階において、本発明の安定剤を有機ポリマーに容易に混入できる。例えば、この安定剤を乾燥粉末状でポリマーと混合することができ、あるいは安定剤の懸濁液または乳濁液をポリマーの溶液、懸濁液または乳濁液と混合することができる。本発明で得られる安定化されたポリマー組成物は任意により、約０．００５ないし約５重量％、好ましくは約０．０１または０．０２５ないし約２重量％、そして特に約０．１ないし約１重量％の以下に示す物質のような種々の慣用添加剤またはそれらの混合物も含んで良い。
【００２３】
１．酸化防止剤
１．１．アルキル化モノフェノール、例えば、
２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖または側鎖において枝分れ鎖であるノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。
１．２．アルキルチオメチルフェノール、例えば、
２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
１．３．ヒドロキノンおよびアルキル化ヒドロキノン、例えば、
２，６−ジ−第三ブチル−４−メトキシフェノール、２，５−ジ−第三ブチルヒドロキノン、２，５−ジ−第三アミルヒドロキノン、２，６−ジ−フェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
１．４．トコフェロール、例えば、
α−トコフェロール、β−トコフェロール、γ−トコフェロール、δ−トコフェロールおよびそれらの混合物（ビタミンＥ）。
１．５．ヒドロキシル化チオジフェニルエーテル、例えば、
２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００２４】
１．６．アルキリデンビスフェノール、例えば、
２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
１．７．Ｏ−、Ｎ−およびＳ−ベンジル化合物、例えば、
３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
１．８．ヒドロキシベンジル化マロネート、例えば、
ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
１．９．芳香族ヒドロキシベンジル化合物、例えば、
１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
１．１０．トリアジン化合物、例えば、
２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
１．１１．ベンジルホスホネート、例えば、
ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
１．１２．アシルアミノフェノール、例えば、
４−ヒドロキシラウリン酸アニリド、４−ヒドロキシステアリン酸アニリド、オクチルＮ−（３，５−ジ−第三ブチル−４−ヒドロキシフェニル）カルバメート。
１．１３．β−（３，５−ジ−第三ブチル−４−ヒドロキシフェニル）プロピオン酸の以下の一価または多価アルコールとのエステル、
アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１４．β−（５−第三ブチル−４−ヒドロキシ−３−メチルフェニル）プロピオン酸の以下の一価または多価アルコールとのエステル、
アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１５．β−（３，５−ジシクロヘキシル−４−ヒドロキシフェニル）プロピオン酸の以下の一価または多価アルコールとのエステル、
アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１６．３，５−ジ−第三ブチル−４−ヒドロキシフェニル酢酸の以下の一価または多価アルコールとのエステル、
アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００２６】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Uniroyal）社によって供給される登録商標ナウガードＸＬ−１（Naugard XL-1））。
１．１８．アスコルビン酸（ビタミンＣ）。
１．１９．アミン酸化防止剤、例えば、
Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル）ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【００２７】
２．ＵＶ吸収剤および光安定剤
２．１．２−（２’−ヒドロキシフェニル）ベンゾトリアゾール、例えば、
２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾール、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニル）ベンゾトリアゾール、２，２’−メチレン−ビス［４−（１，１，３，３−テトラメチルブチル）−６−ベンゾトリアゾル−２−イルフェノール］、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、次式［Ｒ−ＣＨ2 ＣＨ2 −ＣＯＯＣＨ2 ＣＨ2 −］2 −［式中、Ｒは３’−第三ブチル−４’−ヒドロキシ−５’−２Ｈ−ベンゾトリアゾル−２−イルフェニル基を表す。］で表されるもの、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール。
２．２．２−ヒドロキシベンゾフェノン、例えば、
４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
２．３．置換および未置換安息香酸のエステル、例えば、
４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル−３，５−ジ−第三ブチル−４−ヒドロキシベンゾエート、ヘキサデシル−３，５−ジ−第三ブチル−４−ヒドロキシベンゾエート、オクタデシル−３，５−ジ−第三ブチル−４−ヒドロキシベンゾエートおよび２−メチル−４，６−ジ−第三ブチルフェニル−３，５−ジ−第三ブチル−４−ヒドロキシベンゾエート。
【００２８】
２．４．アクリレート、例えば、
エチル−α−シアノ−β，β−ジフェニルアクリレート、イソオクチル−α−シアノ−β，β−ジフェニルアクリレート、メチル−α−カルボメトキシシンナメート、メチル−α−シアノ−β−メチル−ｐ−メトキシシンナメート、ブチル−α−シアノ−β−メチル−ｐ−メトキシシンナメート、メチル−α−カルボメトキシ−ｐ−メトキシシンナメートおよびＮ−（β−カルボメトキシ−β−シアノビニル）−２−メチルインドリン。
２．５．ニッケル化合物、例えば、
２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、
ニッケルジブチルジチオカルバメート、
モノアルキルエステル、例えば４−ヒドロキシ−３，５−ジ−第三ブチルベンジルホスホン酸のモノアルキルエステル、例えばメチルまたはエチルエステルのニッケル塩、
ケトキシム、例えば２−ヒドロキシ−４−メチルフェニルウンデシルケトキシムのニッケル錯体、
１−フェニル−４−ラウロイル−５−ヒドロキシピラゾールのニッケル錯体であって、さらなる配位子を伴うまたは伴わないもの。
２．６．立体障害性アミン、例えば、
ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）  ｎ−ブチル−３，５−ジ−第三ブチル−４−ヒドロキシベンジルマロネート、１−（２−ヒドロキシエチル）−２，２，６，６−テトラメチル−４−ヒドロキシピペリジンおよびコハク酸の縮合生成物、Ｎ，Ｎ’−ビス（２，２，６，６−テトラメチル−４−ピペリジル）ヘキサメチレンジアミンおよび４−第三オクチルアミノ−２，６−ジクロロ−１，３，５−トリアジンの直鎖または環式縮合生成物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンおよび４−モルホリノ−２，６−ジクロロ−１，３，５−トリアジンの直鎖または環式縮合生成物、２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合生成物、２−クロロ−４，６−ジ（４−ｎ−ブチルアミノ−１，２，２，６，６−ペンタメチルピペリジル）−１，３，５−トリアジンおよび１，２−ビス（３−アミノプロピルアミノ）エタンの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンおよび４−シクロヘキシルアミノ−２，６−ジクロロ−１，３，５−トリアジンの縮合生成物、１，２−ビス（３−アミノプロピルアミノ）エタンおよび２，４，６−トリクロロ−１，３，５−トリアジン並びに４−ブチルアミノ−２，���，６，６−テトラメチルピペリジンの縮合生成物（CAS Reg. No.［136504-96-6 ］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンおよびエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレン−マロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジンまたは１，２，２，６，６−ペンタメチル−４−アミノピペリジンとの反応生成物。
【００２９】
２．７．オキサミド、例えば、
４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、およびその２−エトキシ−２’−エチル−５，４’−ジ−第三ブトキサニリドとの混合物、ｏ−およびｐ−メトキシ−二置換オキサニリドの混合物、およびｏ−およびｐ−エトキシ−二置換オキサニリドの混合物。
２．８．２−（２−ヒドロキシフェニル）−１，３，５−トリアジン、例えば、
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
３．金属奪活剤、例えば、
Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００３０】
４．ホスフィットおよびホスホナイト、例えば、
トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリスリトールジホスフィット、トリス（２，４−ジ−第三ブチルフェニル）ホスフィット、ジイソデシルペンタエリスリトールジホスフィット、ビス（２，４−ジ−第三ブチルフェニル）ペンタエリスリトールジホスフィット、ビス（２，６−ジ−第三ブチル−４−メチルフェニル）ペンタエリスリトールジホスフィット、ジイソデシルオキシペンタエリスリトールジホスフィット、ビス（２，４−ジ−第三ブチル−６−メチルフェニル）ペンタエリトリトールジホスフィット、ビス（２，４，６−トリス（第三ブチルフェニル）ペンタエリスリトールジホスフィット、トリステアリルソルビトールトリホスフィット、テトラキス（２，４−ジ−第三ブチルフェニル）−４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、６−フルオロ−２，４，８，１０−テトラ−第三ブチル−１２−メチル−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、２，２’，２’’−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット。
特に好ましいものは以下のホスフィットである。
トリス（２，４−ジ−第三ブチルフェニル）ホスフィット（登録商標イルガホス１６８（Irgafos 168 ）：チバ−ガイギー（Ciba-Geigy）社製）、トリス（ノニルフェニル）ホスフィットおよび次式
0004340985.tif 000006
0004340985.tif 000007
で表されるもの。
５．ヒドロキシルアミン、例えば、
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００３１】
６．ニトロン、例えば、
Ｎ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化牛脂アミンから誘導されたＮ，Ｎ−ジアルキルヒドロキシルアミンから誘導されたニトロン。
７．チオ相乗剤、例えば、
ジラウリルチオジプロピオネートまたはジステアリルチオジプロピネート。
８．過酸化物捕捉剤、例えば、
β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリスリトールテトラキス（β−ドデシルメルカプト）プロピオネート。
９．ポリアミド安定剤、例えば、
ヨウ化物および／またはリン化合物と組み合せた銅塩および二価のマンガンの塩。
１０．塩基性補助安定剤、例えば、
メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレートおよびカリウムパルミテート、アンチモンピロカテコレートまたは亜鉛ピロカテコレート。
１１．核剤、例えば、
タルクのような無機材料、二酸化チタン、酸化マグネシウムのような金属酸化物、ホスフェート、カーボネートまたはサルフェートであって、好ましくはアルカリ土類金属のもの、モノ−またはポリカルボン酸のような有機化合物およびそれらの塩、例えば、４−第三ブチル安息香酸、アジピン酸、ジフェニル酢酸、ナトリウムスクシネートまたはナトリウムベンゾエート、イオン性コポリマー（”アイオノマー”）のようなポリマー性化合物。
１２．充填剤および強化剤、例えば、
炭酸カルシウム、シリケート、ガラス繊維、ガラス球、アスベスト、タルク、カオリン、雲母、バリウムサルフェート、金属オキシドおよびヒドロキシド、カーボンブラック、グラファイト、木粉および他の天然生成物の粉末または繊維、合成繊維。
１３．その他の添加剤、例えば、
可塑剤、潤滑剤、乳化剤、顔料、流動添加剤、触媒、流れ調整剤、蛍光増白剤、難燃剤、帯電防止剤および発泡剤。
１４．ベンゾフラノンおよびインドリノン、例えば、
Ｕ．Ｓ．４３２５８６３、Ｕ．Ｓ．４３３８２４４、Ｕ．Ｓ．５１７５３１２、Ｕ．Ｓ．５２１６０５２、Ｕ．Ｓ．５２５２６４３、ＤＥ−Ａ−４３１６６１１、ＤＥ−Ａ−４３１６６２２、ＤＥ−Ａ−４３１６８７６、ＥＰ−Ａ−０５８９８３９もしくはＥＰ−Ａ−０５９１１０２に記載されているもの、あるいは３─［４−（２−アセトキシエトキシ）フェニル］−５，７−ジ−第三ブチル−ベンゾフラン−２−オン、５，７−ジ−第三ブチル−３−［４−（２−ステアロイルオキシエトキシ）フェニル］ベンゾフラン−２−オン、３，３’−ビス［５，７−ジ−第三ブチル−３−（４−［２−ヒドロキシエトキシ］フェニル）ベンゾフラン−２−オン］、５，７−ジ−第三ブチル−３−（４−エトキシフェニル）ベンゾフラン−２−オン、３−（４−アセトキシ−３，５−ジメチルフェニル）−５，７−ジ−第三ブチル−ベンゾフラン−２−オン、３−（３，５−ジメチル−４−ピバロイルオキシフェニル）−５，７−ジ−第三ブチル−ベンゾフラン−２−オン、３−（３，４−ジメチルフェニル）−５，７−ジ−第三ブチルベンゾフラン−２−オン、３−（２，３−ジメチルフェニル）−５，７−ジ第三ブチル−ベンゾフラン−２−オン。
【００３２】
さらに好ましい組成物は、成分（ａ）に加えて（ｂ）さらなる添加剤、特にフェノール系酸化防止剤、光安定剤または加工安定剤を含む。
特に好ましい添加剤はフェノール系酸化防止剤（一覧の項目１）、ＵＶ吸収剤（一覧の項目２．１および２．２）、立体障害性アミン（一覧の項目２．６）、ホスフィットおよびホスホナイト（一覧の項目４）ならびにヒドロキシルアミン（一覧の項目６）である。
また特に好ましい追加の添加剤（安定剤）は、例えばＵＳ−Ａ−４３２５８６３、ＵＳ−Ａ−４３３８２４４またはＵＳ−Ａ−５１７５３１２に記載されているようなベンゾフラン−２−オンである。
特にポリエチレンまたはポリプロピレンのような合成有機ポリマーの安定化のために、本発明の化合物との組み合わせで特に有用性のあるものはベンゾトリアゾール類のＵＶ吸収剤、例えば２．１項に記述されたものである。
【００３３】
特に興味深いＵＶ吸収剤は、
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、２−（２−ヒドロキシ−３−ｔ−ブチル−５−メチルフェニル）−５−クロロベンゾトリアゾール、５−クロロ−２−（２−ヒドロキシ−３，５−ジ−第三ブチルフェニル）−２Ｈ−ベンゾトリアゾール、２−（２−ヒドロキシ−３，５−ジ−第三アミルフェニル）−２Ｈ−ベンゾトリアゾール、２−（２−ヒドロキシ−３−α−クミル−５−第三オクチルフェニル）−２Ｈ−ベンゾトリアゾール、２，４−ジ−第三ブチルフェニル−３，５−ジ−第三ブチル−４−ヒドロキシベンゾエート、２−ヒドロキシ−４−ｎ−オクチルオキシベンゾフェノン、２，４−ビス（２，４−ジメチルフェニル）−６−（２−ヒドロキシ−４−オクチルフェニル）−ｓ−トリアジンからなる群から選ばれる。特に好ましくは、２−（２−ヒドロキシ−３−ｔ−ブチル−５−メチルフェニル）−５−クロロベンゾトリアゾール；
0004340985.tif 000008
および
0004340985.tif 000009
（２−（２−ヒドロキシ−３，５−ジ−第三ブチルフェニル）−５−クロロ−ベンゾトリアゾール（CAS Reg. No.  ３８６４−９９−１））のようなベンゾトリアゾールである。
【００３４】
特に興味深いフェノール系酸化防止剤は、
ｎ−オクタデシル−３，５−ジ−第三ブチル−４−ヒドロキシヒドロシンナメート、ネオペンタンテトライルテトラキス（３，５−ジ−第三ブチル−４−ヒドロキシヒドロシンナメート）、ジ−ｎ−オクタデシル−３，５−ジ−第三ブチル−４−ヒドロキシベンジルホスホネート、１，３，５−トリス（３，５−ジ−第三ブチル−４−ヒドロキシベンジル）イソシアヌレート、チオジエチレンビス（３，５−ジ−第三ブチル−４−ヒドロキシヒドロシンナメート）、１，３，５−トリメチル−２，４，６−トリス（３，５−ジ−第三ブチル−４−ヒドロキシベンジル）ベンゼン、３，６−ジオキサオクタメチレンビス（３−メチル−５−第三ブチル−４−ヒドロキシヒドロシンナメート）、２，６−ジ−第三ブチル−ｐ−クレゾール、２，２’−エチリデン−ビス（４，６−ジ−第三ブチルフェノール）、１，３，５−トリス（２，６−ジメチル−４−第三ブチル−３−ヒドロキシベンジル）イソシアヌレート、１，１，３−トリス（２−メチル−４−ヒドロキシ−５−第三ブチルフェニル）ブタン、１，３，５−トリス［２−（３，５−ジ−第三ブチル−４−ヒドロキシヒドロシンナモイルオキシ）エチル］イソシアヌレート、３，５−ジ−（３，５−ジ−第三ブチル−４−ヒドロキシベンジル）メシトール、ヘキサメチレンビス（３，５−ジ−第三ブチル−４−ヒドロキシヒドロシンナメート）、１−（３，５−ジ−第三ブチル−４−ヒドロキシアニリノ）−３，５−ジ（オクチルチオ）−ｓ−トリアジン、Ｎ，Ｎ’−ヘキサメチレン−ビス（３，５−ジ−第三ブチル−４−ヒドロキシヒドロシンナムアミド）、カルシウムビス（エチル  ３，５−ジ−第三ブチル−４−ヒドロキシベンジル−ホスホネート）、エチレンビス［３，３−ジ（３−第三ブチル−４−ヒドロキシフェニル）ブチレート］、オクチル３，５−ジ−第三ブチル−４−ヒドロキシベンジルメルカプトアセテート、ビス（３，５−ジ−第三ブチル−４−ヒドロキシヒドロシンナモイル）ヒドラジド、およびＮ，Ｎ’−ビス［２−（３，５−ジ−第三ブチル−４−ヒドロキシヒドロシンナモイルオキシ）−エチル］−オキサミドからなる群から選ばれる。
【００３５】
最も好ましいフェノール系酸化防止剤は、
ネオペンタンテトライルテトラキス（３，５−ジ−第三ブチル−４−ヒドロキシヒドロシンナメート）、ｎ−オクタデシル−３，５−ジ−第三ブチル−４−ヒドロキシヒドロシンナメート、１，３，５−トリメチル−２，４，６−トリス（３，５−ジ−第三ブチル−４−ヒドロキシベンジル）ベンゼン、１，３，５−トリス（３，５−ジ−第三ブチル−４−ヒドロキシベンジル）イソシアヌレート、２，６−ジ−第三ブチル−ｐ−クレゾールまたは２，２’−エチリデン−ビス（４，６−ジ−第三ブチルフェノール）である。
【００３６】
特に興味深い立体障害性アミン化合物は、
ビス（２，２，６，６−テトラメチルピペリジン−４−イル）セバケート、ビス（１，２，２，６，６−ペンタメチルピペリジン−４−イル）セバケート、ジ（１，２，２，６，６−ペンタメチルピペリジン−４−イル）（３，５−ジ−第三ブチル−４−ヒドロキシベンジル）ブチルマロネート、４−ベンゾイル−２，２，６，６−トラメチルピペリジン、４−ステアリルオキシ−２，２，６，６−テトラメチルピペリジン、３−ｎ−オクチル−７，７，９，９−テトラメチル−１，３，８−トリアザ−スピロ［４．５］デカン−２，４−ジオン、トリス（２，２，６，６−テトラメチルピペリジン−４−イル）ニトリロトリアセテート、１，２−ビス（２，２，６，６−テトラメチル−３−オキソピペラジン−４−イル）エタン、２，２，４，４−テトラメチル−７−オキサ−３，２０−ジアザ−２１−オキソジスピロ［５．１．１１．２］ヘンエイコサン、
２，４−ジクロロ−６−第三オクチルアミノ−ｓ−トリアジンおよび４，４’−ヘキサメチレンビス（アミノ−２，２，６，６−テトラメチルピペリジン）の重縮合生成物、
１−（２−ヒドロキシエチル）−２，２，６，６−テトラメチル−４−ヒドロキシピペリジンおよびスクシン酸の重縮合生成物、
４，４’−ヘキサエチレンビス（アミノ−２，２，６，６−テトラメチルピペリジン）および１，２−ジブロモエタンの重縮合生成物、
テトラキス（２，２，６，６−テトラメチルピペリジン−４−イル）１，２，３，４−ブタンテトラカルボキシレート、テトラキス（１，２，２，６，６−ペンタメチルピペリジン−４−イル）１，２，３，４−ブタンテトラカルボキシレート、
２，４−ジクロロ−６−モルホリノ−ｓ−トリアジンおよび４，４’−ヘキサメチレンビス（アミノ−２，２，６，６−テトラメチルピペリジン）の重縮合生成物、
Ｎ，Ｎ’，Ｎ’’，Ｎ’’’−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン、
混合型［２，２，６，６−テトラメチルピペリジン−４−イル／β，β，β’，β’−テトメチル−３，９−（２，４，８，１０−テトラオキサスピロ［５．５］−ウンデカン）ジエチル］１，２，３，４−ブタンテトラカルボキシレート、混合型［１，２，２，６，６−ペンタメチルピペリジン−４−イル／β，β，β’，β’−テトラメチル−３，９−（２，４，８，１０−テトラオキサスピロ［５．５］−ウンデカン）ジエチル］１，２，３，４−ブタンテトラカルボキシレート、オクタメチレンビス（２，２，６，６−テトラメチルピペリジン−４−カルボキシレート）、４，４’−エチレンビス（２，２，６，６−テトラメチルピペリジン−３−オン）、Ｎ−（２，２，６，６−テトラメチルピペリジン−４−イル）−ｎ−ドデシルスクシンイミド、Ｎ−（１，２，２，６，６−ペンタメチルピペリジン−４−イル）−ｎ−ドデシルスクシンイミド、Ｎ−（１−アセチル−２，２，６，６−テトラメチルピペリジン−４−イル）−ｎ−ドデシルスクシンイミド、１−アセチル−３−ドデシル−７，７，９，９，−テトラメチル−１，３，８−トリアザスピロ［４．５］デカン−２，４−ジオン、ジ−（１−オクチルオキシ−２，２，６，６−テトラメチルピペリジン−４−イル）セバケート、ジ−（１−シクロヘキシルオキシ−２，２，６，６−テトラメチルピペリジン−４−イル）スクシネート、１−オクチルオキシ−２，２，６，６−テトラメチル−４−ヒドロキシ−ピペリジン、ポリ｛［６−第三オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］｝、および２，４，６−トリス［Ｎ−（１−シクロヘキシルオキシ−２，２，６，６−テトラメチルピペリジン−４−イル）−ｎ−ブチルアミノ］−ｓ−トリアジンからなる群から選ばれる。
【００３７】
最も好ましい立体障害性アミン化合物は、
ビス（２，２，６，６−テトラメチルピペリジン−４−イル）セバケート、ビス（１，２，２，６，６−ペンタメチルピペリジン−４−イル）セバケート、ジ（１，２，２，６，６−ペンタメチルピペリジン−４−イル）（３，５−ジ−第三ブチル−４−ヒドロキシベンジル）ブチルマロネート、
１−（２−ヒドロキシエチル）−２，２，６，６−テトラメチル−４−ヒドロキシピペリジンおよびスクシン酸の重縮合生成物、
２，４−ジクロロ−６−第三オクチルアミノ−ｓ−トリアジンおよび４，４’−ヘキサメチレンビス（アミノ−２，２，６，６−テトラメチルピペリジン）の重縮合生成物、
Ｎ，Ｎ’，Ｎ’’，Ｎ’’’−テトラキス［（４，６−ビス（ブチル−１，２，２，６，６−ペンタメチルピペリジン−４−イル）アミノ）−ｓ−トリアジン−２−イル］−１，１０−ジアミノ−４，７−ジアザデカン、
ジ−（１−オクチルオキシ−２，２，６，６−テトラメチルピペリジン−４−イル）セバケート、ジ−（１−シクロヘキシルオキシ−２，２，６，６−テトラメチルピペリジン−４−イル）スクシネート、１−オクチルオキシ−２，２，６，６−テトラメチル−４−ヒドロキシ−ピペリジン、ポリ｛［６−第三オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］｝、または２，４，６−トリス［Ｎ−（１−シクロヘキシルオキシ−２，２，６，６−テトラメチルピペリジン−４−イル）−ｎ−ブチルアミノ］−ｓ−トリアジンである。
【００３８】
特に重要なものは、成分（ａ）が熱可塑性オレフィンであり、そしてさらに成分（ｂ）が低分子のＮＯＲ立体障害性アミンを含む本発明により安定化された組成物である。
特に興味深いものは、成分（ａ）が殺虫剤、例えばハロゲン原子またはイオウ原子含有殺虫剤に曝される農業用フィルムである本発明により安定化された組成物であって、そのような組成物は追加の成分として金属ステアレートおよび酸化亜鉛を有利に含む。
また好ましいものは、成分（ａ）がポリオレフィンフィルム、繊維、厚形材あるいは、例えばデカブロモジフェニルオキシド、エチレンビス−（テトラブロモフタルイミド）、またはエチレンビス（ジブロモ−ノルボルナンジカルボキシイミド）のようなハロゲン化難燃剤をさらに含む熱可塑性オレフィン製品である本発明により安定化された組成物である。
本発明により安定化された組成物において、成分（ａ）は着色可能な熱可塑性オレフィン（ＴＰＯ）であってもよい。
【００３９】
本発明は、
２ないし４当量の２，４−ビス［（１−ヒドロカルビルオキシ−２，２，６，６−テラメチルピペリジン−４−イル）ブチルアミノ］−６−クロロ−ｓ−トリアジンを１当量のＮ，Ｎ’−ビス（３−アミノプロピル）エチレンジアミンと反応させることからなる、
Ｎ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン；Ｎ，Ｎ’，Ｎ’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミンならびに上記に定義された式Ｉ、II、IIＡおよびIII で表される架橋型誘導体の混合物を製造する方法にも関する。
好ましくは、２．５ないし３当量の該ｓ−トリアジンを１当量の該アミンと反応させることを含む方法であり、最も好ましくは１当量の該アミンに対して３当量の該ｓ−トリアジンである。
このトリス置換化合物には、関連のある従来技術のテトラ置換化合物に優る利点がある。テトラ置換ｓ−トリアジン立体障害性アミンにおいて１−シクロヘキシルオキシ基または１−オクチルオキシ基を導入するために使用される第三ブチルヒドロペルオキシド酸化カップリング反応は、そのテトラアミン部分の重大な鎖分裂を引き起こし、低分子量の副産物が生じる。本発明の化合物の製造において、１−アルコキシ基はテトラアミン骨格の不存在下において導入されるため、この鎖分裂は除外される。
【００４０】
以下の例は例証する目的のためだけであり、本発明の範囲をいずれかの様式に限定すると解釈されるものではない。
式Ｉ、II、IIＡおよびIII で表される本発明の立体障害性アミン化合物との使用に有用である補助添加剤を以下に示す。
酸化防止剤：
ネオペンタンテトライルテトラキス（３，５−ジ−第三ブチル−４−ヒドロキシヒドロシンナメート），
（登録商標イルガノックス１０１０（IRGANOX 1010）：チバスペシャルティーケミカルズ社（Ciba Specialty Chemicals Corp.）製）；
オクタデシル３，５−ジ−第三ブチル−４−ヒドロキシヒドロシンナメート，（登録商標イルガノックス１０７６（IRGANOX 1076）：チバスペシャルティーケミカルズ社（Ciba Specialty Chemicals Corp.）製）；
１，３，５−トリメチル−２，４，６−トリス（３，５−ジ−第三ブチル−４−ヒドロキシベンジル）ベンゼン，
（登録商標イルガノックス１３３０（IRGANOX 1330）：チバスペシャルティーケミカルズ社（Ciba Specialty Chemicals Corp.）製）；
１，２−ビス（３，５−ジ−第三ブチル−４−ヒドロキシヒドロシンナモイル）ヒドラジン，
（登録商標イルガノックス  ＭＤ  １０２４（IRGANOX MD 1024 ）：チバスペシャルティーケミカルズ社（Ciba Specialty Chemicals Corp.）製）；
カルシウム［ビス（モノエチル−３，５−ジ−第三ブチル−４−ヒドロキシベンジル）ホスホネート］，
（登録商標イルガノックス１４２５（IRGANOX 1425）：チバスペシャルティーケミカルズ社（Ciba Specialty Chemicals Corp.）製）；
１，３，５−トリス（３，５−ジ−第三ブチル−４−ヒドロキシベンジル）イソシアヌレート，
（登録商標イルガノックス３１１４（IRGANOX 3114）：チバスペシャルティーケミカルズ社（Ciba Specialty Chemicals Corp.）製）；
１，３，５−トリス（３−ヒドロキシ−４−第三ブチル−２，６−ジメチルベンジル）イソシアヌレート，
（登録商標シアノックス１７９０（CYANOX 1790)：シテック（Cytec ）製）。
【００４１】
リン化合物：
トリス（２，４−ジ−第三ブチルフェニル）ホスフィット，
（登録商標イルガホス１６８（IRGAFOS 168 ）：チバスペシャルティーケミカルズ社（Ciba Specialty Chemicals Corp.）製）；
ビス（２，４−ジ−第三ブチル−６−メチルフェニル）エチルホスフィット，（登録商標イルガホス３８（IRGAFOS 38）：チバスペシャルティーケミカルズ社（Ciba Specialty Chemicals Corp.）製）；
２，２’，２’’−ニトリロ［トリエチル−トリス（３，３’，５，５’−テトラ−第三ブチル−１，１’−ビフェニル−２，２’−ジイル）ホスフィット］，
（登録商標イルガホス１２（IRGAFOS 12）：チバスペシャルティーケミカルズ社（Ciba Specialty Chemicals Corp.）製）；
テトラキス（２，４−ジ−ブチルフェニル）−４，４’−ビフェニレンジホスホナイト，
（登録商標イルガホスＰ−ＥＰＱ（IRGAFOS P-EPQ ）：チバスペシャルティーケミカルズ社（Ciba Specialty Chemicals Corp.）製）；
トリス（ノニルフェニル）ホスフィット，
（登録商標ＴＮＰＰ：ジェネラルエレクトリック（General Electric）製）；
ビス（２，４−ジ−第三ブチルフェニル）ペンタエリスリチルジホスフィット，
（登録商標ウルトラノックス（ULTRANOX 626）：ジェネラルエレクトリック（General Electric）製）；
２，２’−エチリデンビス（２，４−ジ−第三ブチルフェニル）フルオロホスフィット，
（登録商標エタノックス３９８(ETHANOX 398）：エチル社（Ethyl Corp.)製）
２−ブチル−２−エチルプロパン−１，３−ジイル−２，４，６−トリ−第三ブチルフェニルホスフィット，
（登録商標ウルトラノックス６４１（ULTRANOX 641）：ジェネラルエレクトリック（General Electric）製）。
【００４２】
ベンゾフラノン−２−オン：
５，７−ジ−第三ブチル−３−（３，４−ジメチルフェニル）−２Ｈ−ベンゾフラン−２−オン，
（登録商標ＨＰ−１３６：チバスペシャルティーケミカルズ社（Ciba Specialty Chemicals Corp.）製）。
ヒドロキシルアミン：
Ｎ，Ｎ−ジ（水素化牛脂）アミンの直接酸化により製造されたＮ，Ｎ−ジアルキルヒドロキシルアミン，
（登録商標ＦＳ−０４２：チバスペシャルティーケミカルズ社（Ciba Specialty Chemicals Corp.）製）。
立体障害性アミン：
ビス（２，２，６，６−テトラメチルピペリジン−４−イル）セバケート，
（登録商標ティヌビン７７０（TINUVIN 770 ）：チバスペシャルティーケミカルズ社（Ciba Specialty Chemicals Corp.）製）；
１−（２−ヒドロキシエチル）−２，２，６，６−テトラメチル−４−ヒドロキシピペリジンおよびスクシン酸の重縮合生成物，
（登録商標ティヌビン６２２（TINUVIN 622 ）：チバスペシャルティーケミカルズ社（Ciba Specialty Chemicals Corp.）製）；
Ｎ，Ｎ’，Ｎ’’，Ｎ’’’−テトラキス［４，６−ビス（ブチル−１，２，２，６，６−ペンタメチルピペリジン−４−イル）アミノ−ｓ−トリアジン−２−イル］−１，１０−ジアミノ−４，７−ジアザデカン，
（登録商標チマッソーブ１１９（CHIMASSORB 119）：チバスペシャルティーケミカルズ社（Ciba Specialty Chemicals Corp.）製）；
４，４’−ヘキサメチレンビス（アミノ−２，２，６，６−テトラメチルピペリジン）および２，４−ジクロロ−６−第三オクチルアミノ−ｓ−トリアジンの重縮合生成物，
（登録商標チマッソーブ９４４（CHIMASSORB 944）：チバスペシャルティーケミカルズ社（Ciba Specialty Chemicals Corp.）製）；
４，４’−ヘキサメチレンビス（アミノ−２，２，６，６−テトラメチルピペリジン）および２，４−ジクロロ−６−モルホリノ−ｓ−トリアジンの重縮合生成物，
（登録商標シアソーブ３３４６（CYASORB 3346）：シテック（Cytec)製）；
２，２，６，６−テトラメチルピペリジン−４−イルオクタデカノエート，
（登録商標シアソーブ３８５３（CYASORB 3853）：シテック（Cytec)製）；
３−ドデシル−１−（１−アセチル−２，２，６，６−テトラメチルピペリジン−４−イル）ピロリジン−２，５−ジオン，
（登録商標シアソーブ３５８１（CYASORB 3581）：シテック（Cytec)製）；
１，３，５−トリス｛Ｎ−シクロヘキシル−Ｎ−［２−（２，２，６，６−テトラメチルピペラジン−３−オン−４−イル）エチル］アミノ｝−ｓ−トリアジン，
（登録商標グッドライト３１５０（GOODRITE 3150 ）：Ｂ．Ｆ．グッドリッチ（B.F.Goodrich）製）；
ポリ［メチル−３−（２，２，６，６−テトラメチルピペリジン−４−イルオキシ）プロピル］シロキサン，
（登録商標ウバシル２９９（UVASIL 299）：エニケム（Enichem ）製）；
２，４−ジクロロ−６−（２，２，６，６−テトラメチルピペリジン−４−イル）−ブチルアミノ−ｓ−トリアジンおよび２，２’−エチレン−ビス｛［２，４−（２，２，６，６−テトラメチルピペリジン−４−イル）ブチルアミノ−ｓ−トリアジン−６−イル］アミノトリメチレンアミノ｝，
（ＨＡ８８）。
【００４３】
ＮＯＲ立体障害性アミン：
ビス（１−オクチルオキシ−２，２，６，６−テトラメチルピペリジン−４−イル）セバケート，
（登録商標ティヌビン１２３（TINUVIN 123 ）：チバスペシャルティーケミカルズ社（Ciba Specialty Chemicals Corp.）製）；
ビス（１−オクチルオキシ−２，２，６，６−テトラメチルピペリジン−４−イル）アジペート；
ビス（１−シクロヘキシルオキシ−２，２，６，６−テトラメチルピペリジン−４−イル）アジペート；
ビス（１−シクロヘキシルオキシ−２，２，６，６−テトラメチルピペリジン−４−イル）セバケート；
１−シクロヘキシルオキシ−２，２，６，６−テトラメチルピペリジン−４−イル  オクタデカノエート。
難燃剤：
トリス（３−ブロモ−２，２−ビス（ブロモメチル）プロピル）ホスフェート，
（登録商標ＰＢ３７０；ＦＭＣ社（FMC Corp. ）製）；
デカブロモジフェニルオキシド，（ＤＢＤＰＯ）；
エチレンビス−（テトラブロモフタルイミド），
（登録商標サイテックスＢＴ−９３（SAYTEX BT-93））；
エチレンビス−（ジブロモ−ノルボルナンジカルボキシイミド），
（登録商標サイテックスＢＮ−４５１（SAYTEX BN-451 ））。
【００４４】
ＵＶ吸収剤：
２−（２−ヒドロキシ−３，５−ジ−α−クミルフェニル）−２Ｈ−ベンゾトリアゾール，
（登録商標ティヌビン２３４（TINUVIN 234 ）：チバスペシャルティーケミカルズ社（Ciba Specialty Chemicals Corp.）製）；
２−（２−ヒドロキシ−５−メチルフェニル）−２Ｈ−ベンゾトリアゾール，（登録商標ティヌビン  Ｐ（TINUVIN P ）：チバスペシャルティーケミカルズ社（Ciba Specialty Chemicals Corp.）製）；
５−クロロ−２−（２−ヒドロキシ−３，５−ジ第三ブチルフェニル）−２Ｈ−ベンゾトリアゾール，
（登録商標ティヌビン３２７（TINUVIN 327 ）：チバスペシャルティーケミカルズ社（Ciba Specialty Chemicals Corp.）製）；
２−（２−ヒドロキシ−３，５−ジ第三アミルフェニル）−２Ｈ−ベンゾトリアゾール，
（登録商標ティヌビン３２８（TINUVIN 328 ）：チバスペシャルティーケミカルズ社（Ciba Specialty Chemicals Corp.）製）；
２−（２−ヒドロキシ−３−α−クミル−５−第三オクチルフェニル）−２Ｈ−ベンゾトリアゾール，
（登録商標ティヌビン９２８（TINUVIN 928 ）：チバスペシャルティーケミカルズ社（Ciba Specialty Chemicals Corp.）製）；
２，４−ジ−第三ブチルフェニル−３，５−ジ−第三ブチル−４−ヒドロキシベンゾエート，
（登録商標ティヌビン１２０（TINUVIN 120 ）：チバスペシャルティーケミカルズ社（Ciba Specialty Chemicals Corp.）製）；
２−ヒドロキシ−４−ｎ−オクチルオキシベンゾフェノン，
（登録商標チマッソーブ８１（CHIMASSORB 81 ）：チバスペシャルティーケミカルズ社（Ciba Specialty Chemicals Corp.）製）；
２，４−ビス（２，４−ジメチルフェニル）−６−（２−ヒドロキシ−４−オクチルオキシフェニル）−ｓ−トリアジン，
（登録商標シアソーブ１１６４（CYASORB 1164）：シテック（Cytec)製）。
【００４５】
【実施例】
実施例１：
２−クロロ−４，６−ビス［Ｎ−（１−シクロヘキシルオキシ−２，２，６，６−テトラメチルピペリジン−４−イル）ブチルアミノ］−ｓ−トリアジン
５７．７ｇ（０．４４８ｍｏｌ）の７０％第三ブチルヒドロペルオキシド水溶液、２５０ｍｌのシクロヘキサンおよび１００ｍｌの飽和食塩水の混合物を激しく攪拌し、そしてその後その有機層を分離し、そして無水硫酸マグネシウム上で乾燥する。その乾燥剤を濾過により除去する。その濾液、３０．０ｇ（０．０５６ｍｏｌ）の２−クロロ−４，６−ビス［Ｎ−（２，２，６，６−テトラメチルピペリジン−４−イル）ブチルアミノ］−ｓ−トリアジンおよび１．０ｇの三酸化モリブデンを耐圧ビンに入れ、そして１３０ないし１４０℃で加熱する。その反応混合物は素早く赤色に変化し、そしてこの赤色が消えるまで加熱を続ける。この反応混合物を冷却し、そして固体を濾過により除去する。濾液を減圧下で濃縮して油状物を生じさせ、シリカゲルにおける閃光クロマトグラフィーにより精製し、３０．３ｇ（収率７４％）の白色ガラス状の表題の物質を得る。
この白色ガラス状物質は本質的に表題の化合物であるが、いくらかの少量の架橋型物質も存在しているであろう。
【００４６】
実施例２：
２−クロロ−４，６−ビス［Ｎ−（１−オクチルオキシ−２，２，６，６−テトラメチルピペリジン−４−イル）ブチルアミノ］−ｓ−トリアジン
５７．７ｇ（０．４４８ｍｏｌ）の７０％第三ブチルヒドロペルオキシド水溶液、３４０ｍｌのオクタンおよび５０ｍｌの飽和食塩水の混合物を激しく攪拌し、そしてその後その有機層を分離し、そして無水硫酸マグネシウム上で乾燥する。その乾燥剤を濾過により除去する。半分の量のその第三ブチルヒドロペルオキシド／オクタン溶液を３０．０ｇ（０．０５６ｍｏｌ）の２−クロロ−４，６−ビス［Ｎ−（２，２，６，６−テトラメチルピペリジン−４−イル）ブチルアミノ］−ｓ−トリアジンおよび１．０ｇの三酸化モリブデンと混合し、そしてこの混合物を還流下で加熱する。水分はディーン−スタークトラップに集める。一度その反応混合物は赤色に変化し、その反応混合物を還流状態で維持したまま、その残りの第三ブチルヒドロペルオキシド／オクタン溶液を３時間かけて添加する。その赤色を消すために、その混合物を追加の時間加熱する。その後、反応混合物を室温まで冷却し、そして固体を濾過により除去する。その濾液を減圧下で濃縮してコハク色の油状物を生じさせ、シリカゲルにおける閃光クロマトグラフィー（４０：１，ヘプタン／酢酸エチル）により精製し、３２．７ｇ（収率７４％）の無色シロップ状の表題の物質を得る。
この無色シロップ状物質は本質的に表題の化合物であるが、少量の架橋型物質も存在しているであろう。
【００４７】
実施例３：
２，４−ビス［（１−シクロヘキシルオキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応
６．４ｇ（３７ｍｍｏｌ）のＮ，Ｎ’−ビス（３−アミノプロピル）エチレンジアミン、１０７．６ｇ（１４７ｍｍｏｌ、４当量）の実施例１で製造された２，４−ビス［（１−シクロヘキシルオキシ−２，２，６，６−テトラメチルピペリジン−４−イル）ブチルアミノ］−６−クロロ−ｓ−トリアジンのシクロヘキサン中７０％溶液、および３１．０ｇの２０％水酸化ナトリウム水溶液の混合物を１６０℃で４時間加熱する。その反応物を冷却し、６０ｇのシクロヘキサンで稀釈する。その水層を除去し、その有機層を濃縮し、そして粗生成物を沈澱させるために水を添加する。その固体を中性になるまで水で洗浄し、そして乾燥し、１０２ｇの生成物を得る。
分析：１当量のテトラアミンに対して４当量の該６−クロロ−ｓ−トリアジンが使用されたが、平均で３つのトリアジン基だけがアミン骨格に結合することがｎｍｒ分析により示される。
この生成物は架橋型化合物を含む異性体の混合物である。分取クロマトグラフィーにより、この混合物を純粋な成分、特に前述した２つの非架橋型構造の異性体に分離することができる。
【００４８】
実施例４：
２，４−ビス［（１−シクロヘキシルオキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応
実施例３の操作を繰り返すが、例外として３当量の２，４−ビス［（１−シクロヘキシルオキシ−２，２，６，６−テトラメチルピペリジン−４−イル）ブチルアミノ］−６−クロロ−ｓ−トリアジンを使用し、そして反応を１２０℃で９時間かけて行う。
また、この生成物は架橋型化合物を含む異性体の混合物である。平均で２．５ないし３つのトリアジニル基がアミン骨格に結合することがｎｍｒ分析により示される。ＤＳＣにより測定されたこの生成物のＴｇは１０４ないし１１８℃である。
【００４９】
実施例４ａ：
比較実験
相当する１−シクロヘキシルオキシ化合物を形成するために、３，３’−エチレンジイミノジプロピルアミン骨格に結合した４つの置換型ｓ−トリアジニル基を有する立体障害性アミン先駆体（登録商標チマッソーブ９０５（CHIMASSORB 905）：チバ（Ciba）製）を三酸化モリブデンおよびシクロヘキサンと反応させることにより、Ｕ．Ｓ．５２０４４７３の実施例６２の化合物を製造する。この化合物はおそらく、最初の出発原料である登録商標チマッソーブ９０５（CHIMASSORB 905）に基づきテトラ置換型である。しかしながら、この反応状態下でかなりのｓ−トリアジニル基の分裂および未知の着色した副産物の形成が起こったであろうこと、および２つのｓ−トリアジニル基だけがアミン骨格に結合したままであろうことが、ｎｍｒおよびＧＰＣ分析により示された。
実施例４の本発明の“トリ置換型”化合物を、ここでは実施例４ａとして記載されたＵ．Ｓ．５２０４４７３の実施例６２のこの従来技術の化合物と区別するために、それぞれの化合物のＴｇをＤＳＣにより測定し、そしてそれぞれの化合物にＤＳＣおよびＴＧＡ分析を行う。
【００５０】
0004340985.tif 000010
１）ＤＳＣ走査（３５０℃まで１０℃／分、１００ｍｌ／分の窒素、Ａｌパン、〜１０ｍｇ）
ＤＳＣ−誤差の見積り：エンタルピー±１０％まで、温度±２℃まで。
２）ＴＧＡ走査（５００℃まで１０℃／分、１００ｍｌ／分の窒素、Ａｌパン、〜１０ｍｇ）
ＴＧＡ−誤差の見積り：温度±５℃まで、重量は絶対値の±０．５％まで。
これらのデータから、Ｕ．Ｓ．５２０４４７３の実施例６２の従来技術の化合物と異なる方法により製造された実施例４の本発明の化合物はそれと全く同一の物質ではないということ、および実施例４の本発明の化合物は実施例６２の従来技術の化合物よりさらに熱に安定であるということが明白である。
【００５１】
実施例５：
２，４−ビス［（１−シクロヘキシルオキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応
実施例４の操作を繰り返すが、例外として２．５当量の２，４−ビス［（１−シクロヘキシルオキシ−２，２，６，６−テトラメチルピペリジン−４−イル）ブチルアミノ］−６−クロロ−ｓ−トリアジンを使用する。
この生成物も、架橋型化合物を含む異性体の混合物である。平均で２．５ないし３つのトリアジニル基がアミン骨格に結合することがｎｍｒ分析により示される。
ＤＳＣにより測定されたこの生成物のＴｇは１０９ないし１１６℃である。
【００５２】
実施例６：
２，４−ビス［（１−シクロヘキシルオキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応
実施例４の操作を繰り返すが、例外として２．０当量の２，４−ビス［（１−シクロヘキシルオキシ−２，２，６，６−テトラメチルピペリジン−４−イル）ブチルアミノ］−６−クロロ−ｓ−トリアジンを使用し、そして反応を１２０℃で５時間かけて行う。
この生成物は、架橋型化合物を含む異性体の混合物である。期待された通り、平均で２つのトリアジニル基がアミン骨格に結合することがｎｍｒ分析により示される。
ＤＳＣにより測定されたこの生成物のＴｇは１０１ないし１１４℃である。
【００５３】
実施例７：
２，４−ビス［（１−シクロヘキシルオキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応生成物の精製
実施例４で得られた生成物の混合物の一部をトルエンに溶解し、そして溶離液としてのトルエンで登録商標フェノメネックス（Phenomenex）（１０ミクロン）のカラムに通す。画分を集め、ゲル透過クロマトグラフィーにより分析する。溶媒を蒸発留去することにより、トリス置換型生成物と一致する分子量分布を有する物質を単離する。
【００５４】
実施例８：
純粋な２，４−ビス［（１−シクロヘキシルオキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応
段階１
クロロベンゼン中過剰量の１−オキシ−２，２，６，６−テトラメチルピペリジン−４−オンおよびヨウ素化シクロヘキシルの溶液に、水素化トリブチル錫を添加する。ビス（４−オキソ−２，２，６，６−テトラメチルピペリジン−１−イルオキシ）シクロヘキサン架橋型物質を少しも含まない１−シクロヘキシルオキシ−２，２，６，６−テトラメチルピペリジン−４−オンを得るために、この混合物をヘプタン／酢酸エチルでシリカゲルに通す。
段階２
上述の段階１において製造された化合物、ｎ−ブチルアミン、メタノールおよび５％炭素上白金触媒の混合物を水素化する（５０ｐｓｉ、２５℃）。触媒を濾過により除去し、そして濾液を蒸発留去して４−ブチルアミノ−１−シクロヘキシルオキシ−２，２，６，６−テトラメチルピペリジンを得る。
【００５５】
段階３
段階２で製造された化合物の２当量を塩化シアヌルおよびキシレンの混合物に４０℃で添加する。水酸化ナトリウムを添加し、そして反応が完了するまで６５℃まで加熱する。反応混合物を冷却し、そして水を添加する。稀釈した酸、水でその有機層を洗浄し、乾燥して、そして蒸発留去して２，４−ビス［（１−シクロヘキシルオキシ−２，２，６，６−テトラメチルピペリジン−４−イル）ブチルアミノ］−６−クロロ−ｓ−トリアジンを得る。
その製造方法では、この中間体は明白に、実施例１で作成された中間体を有する場合のような化合物の混合物ではない。
段階４
Ｎ，Ｎ’−ビス（３−アミノプロピル）エチレンジアミンおよび３．０当量の段階３で製造された化合物の混合物を実施例４の方法に従って反応させる。
【００５６】
実施例９：
２，４−ビス［（１−オクチルオキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応
Ｎ，Ｎ’−ビス（３−アミノプロピル）エチレンジアミン、実施例２において製造されたオクタン中の溶液である３当量の２，４−ビス［（１−オクチルオキシ−２，２，６，６−テトラメチルピペリジン−４−イル）ブチルアミノ］−６−クロロ−ｓ−トリアジン、および２０％水酸化ナトリウム水溶液の混合物を、反応が完了するまで１２０℃で加熱する。その反応混合物を冷却し、有機層が中性になるまで水で洗浄し、溶媒を蒸発留去して生成物の混合物を得る。
そのｎｍｒ分析はこの反応の期待された生成物と一致する。
【００５７】
実施例１０：
２，４−ビス［（１−メトキシ−２，２，６，６−テラメチルピペリジン−４−イル）ブチルアミノ］−６−クロロ−ｓ−トリアジンとＮ，Ｎ’−ビス（３−アミノプロピル）エチレンジアミンの反応
Ｎ，Ｎ’−ビス（３−アミノプロピル）エチレンジアミン、シクロヘキサン中の溶液である３当量の２，４−ビス［（１−メトキシ−２，２，６，６−テトラメチルピペリジン−４−イル）ブチルアミノ］−６−クロロ−ｓ−１，３，５−トリアジン、および２０％水酸化ナトリウム水溶液の混合物を、反応が完了するまで１２０℃で加熱する。その反応混合物を冷却し、その有機層が中性になるまで水で洗浄し、溶媒を蒸発留去して生成物の混合物を得る。
【００５８】
実施例１１：
カルシウムステアレート０．０５重量％およびＮ，Ｎ−ジ（水素化牛脂）アミンの直接酸化により製造されたヒドロキシルアミン０．０５重量％を含む繊維用銘柄のポリプロピレンを試験添加剤とドライブレンドし、その後２３４℃（４５０o Ｆ）で溶融混合してペレットにする。その後、そのペレット化され、十分に配合された樹脂を、ヒルス（Hills ）実験室モデル繊維押出機を利用して、２４６℃（４７５o Ｆ）で繊維に紡糸する。最終的な６１５／４１デニールを生じさせるために、４１フィラメントの紡糸されたトウを１：３．２の比率において延伸する。
ローソン−ヘムフィル分析編み機（Lawson-Hemphill Analysis Knitter）でその安定化したポリプロピレン繊維からソックスを編み、それを８９℃ｂｐｔ、３４０ｎｍにおいて０．５５ｋＷ／ｃｍ2 で、スプレーサイクルのないＳＡＥ  Ｊ１８８５内部自動条件（SAE J 1885 Interior Automotiveconditon）を使用したアトラス（Atlas ）製キセノン−アーク  ウェザーオーメーターにおいて曝露する。この試験における破損は鈍いガラスロッドで“引っ掻かれた”ときのそのソックスの物理的破損を観測することにより測定される。この破壊的な破損を起こすのが長ければ長いほど、より効果的な安定剤系である。
本発明の化合物を含まない対照標準であるソックスは２００時間の曝露後に破損したが、実施例４の本発明の化合物の混合物を０．２５重量％または実施例３の化合物を０．２５重量％含むソックスは７００時間の曝露後に破損した。実施例４の本発明の化合物の混合物を０．５重量％含むソックスは１０００時間後に破損したが、実施例４の化合物を０．７５重量％含むソックスは１０００時間経過しても破損しなかった。
【００５９】
実施例１２：
実施例１１で製造されたような、その他のプロピレンのソックスを１２０℃でブルーＭ（Blue M）強制通風炉において曝露する。破損は実施例１１において前に定義された標準により測定する。この破壊的な破損を起こすのが長ければ長いほど、より効果的な安定剤系である。
本発明の化合物を含むソックスは良好な熱安定性効力を示す。
【００６０】
実施例１３：
フィルム用銘柄のポリエチレンを約１０重量％の試験添加剤とドライブレンドし、その後２００℃で溶融混合して“マスターバッチ”ペレットにする。所望の最終安定剤濃度を得るために、その“マスターバッチ”をポリエチレン樹脂とドライブレンドする。その後、この安定化され、十分に配合された樹脂を、ＤＯＬＣｌフィルムラインにおいて２００℃でブローして１５０ミクロンの薄膜にする。
インフレートフィルムをＡＳＴＭ  Ｇ２６に従って、６３℃ｂｐｔ、３４０ｎｍにおいて０．３５Ｗ／ｍ2 で、スプレーサイクルのないアトラス（Atlas ）製キセノン−アーク  ウェザーオーメーターにおいて曝露する。フィルムはインストロン１１２（Instron 112 ）引張試験機を使用して延長におけるいづれかの変化に対して周期的に試験される。そのフィルムにおける延長の％による損失を観測することにより、この試験における破損を測定する。この損失を起こすのが長ければ長いほど、より効果的な安定剤系である。
本発明の化合物の混合物を含むフィルムは良好な光安定性効力を示す。
【００６１】
実施例１４：
顔料、ホスフィット、フェノール系酸化防止剤またはヒドロキシルアミン、金属ステアレート、ＵＶ吸収剤あるいは立体障害性アミン安定剤あるいは式Ｉ、II、IIＡまたはIII で表される立体障害性アミン化合物、あるいは立体障害性アミンおよびＵＶ吸収剤の混合物、を含む熱可塑性オレフィン（ＴＰＯ）ペレットを射出成型することにより、成型された試験用試料を製造する。
純粋な顔料または顔料濃縮物、安定剤、補助添加剤および市販に入手可能な熱可塑性オレフィンから、４００o Ｆ（２００℃）で一般的な万能スクリュー（２４：１  Ｌ／Ｄ）を有するスーペリア／ＭＰＭ  １”（superior/MPM 1”）一軸スクリュー押出機においてその組成物を混合し、水浴中で冷却し、そしてペレット化することにより、着色ＴＰＯペレットを製造する。得られた配合ペレットを約３７５o Ｆ（１９０℃）でボイ３０Ｍ射出成型機（BOY 30M Injection Molding Machine ）において６０ミル（０．００６インチ）厚の２”×２”のプラックに形成する。
ゴム改質剤がその場で反応したコポリマーまたは、エチリデンノルボルネンのような３つめの化合物を含むまたは含まないプロピレンおよびエチレンのコポリマーを含む配合生成物であって、このゴム改質剤を配合したポリプロピレンからなる着色ＴＰＯ配合物を、Ｎ，Ｎ−ジアルキルヒドロキシルアミンまたは立体障害性フェノール系酸化防止剤および有機リン化合物からなる塩基性安定剤系で安定化する。
【００６２】
最終配合物における全ての添加剤および顔料の濃度を、樹脂を基準とした重量パーセントで表す。
その試験配合物は熱可塑性オレフィンペレットおよび１つまたはそれ以上の、次に示す成分を含む。
０．０ないし２．０％の顔料
０．０ないし５０．０％のタルク
０．０ないし０．５％のホスフィット
０．０ないし１．２５％のフェノール系酸化防止剤
０．０ないし０．１％のヒドロキシルアミン
０．０ないし０．５％のカルシウムステアレート
０．０ないし１．２５％のＵＶ吸収剤
０．０ないし１．２５％の立体障害性アミン安定剤
その成分を押出および成型の以前に、タンブルドライヤーでドライブレンドする。
自動車技術協会（the Society of Automotive Engineers ）（ＳＡＥ  Ｊ  １９６０）試験方法に従って、試験プラックを金属フレームに乗せ、７０℃ブラックパネル温度、３４０ｎｍにおいて０．５５Ｗ／ｍ2 、ならびに断続的な光／暗闇のサイクルおよび水スプレーにより相対的湿度が５０％におけるアトラス（Atlas ）製Ｃｉ６５キセノン−アーク  ウェザーオーメーターにおいて曝露する。ＡＳＴＭ  Ｄ２２４４−７９に従って、反射モードによるアプライド  カラーシステム（Applied Color Systems ）スペクトロフォトメーターにおいて測色を実行することにより約６２５キロジュールの間隔で試料を試験する。集められたデータはデルタＥ、Ｌ、ａおよびｂの値を含む。ＡＳＴＭ  Ｄ５２３に従って、ＢＹＫ−ガードナー（GARDNER)  霞み／光沢メーター（Haze/Gloss Meter）において６０o で光沢測定を行う。
【００６３】
ＵＶ曝露試験
ＵＶ放射光に曝露された試験用試料は、ベンゾトリアゾールＵＶ吸収剤および式Ｉ、II、IIＡおよびIII で表される立体障害性アミン化合物の組合せからなる光安定剤系により安定されたとき、光分解に対する非常に良い抵抗を示す。
安定された試料は特に、従来技術の安定剤系と比較して、光沢の保持の向上を示す。ＵＶ曝露における色変化への抵抗も向上する。不飽和の３つ目の成分を含むポリマーブレンド、例えばＥＰＤＭブレンドは、本発明の系により安定化されたとき、特に向上した性質を示す。
全ての場合において、上に概説したように、ＵＶ曝露状態下で素早く破損する安定化されていない試料より、その光安定化配合物は光分解に対してより大きな抵抗を示す。
【００６４】
0004340985.tif 000011
１）６０o において。
２）ＨＡＬＳ  Ａはビス（２，２，６，６−テトラメチルピペリジン−４−イル）セバケートを表す。
ＨＡＬＳ  Ｂは４，４’−ヘキサメチレン−ビス（アミノ−２，２，６，６−テトラメチルピペリジン）および２，４−ジクロロ−６−第三オクチルアミノ−ｓ−トリアジンの重縮合生成物を表す。
ＨＡＬＳ  Ｃはビス（１−オクチルオキシ−２，２，６，６−テトラメチルピペリジン−４−イル）セバケートを表す。
【００６５】
最終配合物は０．２５％のピグメントレッド１７７（Pigment Red 177 ）、０．０５％のネオペンタンテトライルテトラキス（３，５−ジ−第三ブチル−４−ヒドロキシヒドロシンナメート）、０．０５％のトリス（２，４−ジ−第三ブチルフェニル）ホスフィットおよび０．２％の２−（２−ヒドロキシ−３，５−ジ−第三アミルフェニル）−２Ｈ−ベンゾトリアゾールを含む。試料は６０ミル厚２”×２”の射出成型されたプラックである。そのＵＶ曝露はＳＡＥ  Ｊ  １９６０明細書に従って外部自動条件下で導かれる。
【００６６】
実施例１５ａ：
フィルム用銘柄ポリエチレンを１０％負荷の試験添加剤とドライブレンドし、その後２００℃で溶融混合してマスターバッチペレットにする。その最終安定剤濃度を得るために、そのマスターバッチペレットをポリエチレン樹脂とドライブレンドする。その後、この十分に配合された樹脂をＤＯＬＣｌフィルムラインを使用して１５０ミクロンの薄膜に２００℃でブローする。
得られたフィルムをトタン裏板上の温室において曝露する。通例の塩基に基づく殺虫剤の塗布を含む処理を行う（例えば６ヶ月毎のナトリウムＮ−メチルジチオカルボネート、登録商標バパム（VAPAM ）および１ヶ月毎の登録商標セスメトリン（SESMETRIN ））。残余の延伸率を観測することで性能を測定する。最初の延伸の５０％の損失に対する時間として、破損を定義する。
４，４’−ヘキサメチレン−ビス（アミノ−２，２，６，６−テトラメチルピペリジン）および２，４−ジクロロ−６−第三オクチルアミノ−ｓ−トリアジンの重縮合生成物を０．４重量％含む対照標準であるフィルムは１６０ＫＬＹＳ温室曝露後に破損する。０．４重量％の実施例３の本発明の化合物を含むフィルムは３００ＫＬＹＳ温室曝露後にのみ破損する。これらの結果は、式Ｉ、II、IIＡおよびIII で表される本発明の化合物の殺虫剤への抵抗を示す。
【００６７】
実施例１５ｂ：
実施例１５ａに記載されるように製造されたマスターバッチペレットを、その最終安定剤濃度を得るために、ポリエチレン樹脂とドライブレンドする。その後、その十分に配合された樹脂をＤＯＬＣｌフィルムラインを使用して２００℃でブローして２５ミクロンの薄膜にする。
農業用根おおいフィルムの状態に似せるために、得られたフィルムを土の上に曝露する。３日間、６０ｇ／ｍ3 での臭化メチル燻蒸殺菌剤への曝露を含む処理を行う。物理的脆化に対する時間を観測することにより性能を測定する。
４，４’−ヘキサメチレン−ビス（アミノ−２，２，６，６−テトラメチルピペリジン）および２，４−ジクロロ−６−第三オクチルアミノ−ｓ−トリアジンの重縮合生成物を１．２重量％含む対照標準は７０ＫＬＹＳ屋外曝露後に破損する。１．２重量％の実施例３の本発明の化合物を含むフィルムは１１０ＫＬＹＳ曝露後にも変化しない。これらの結果は、式Ｉ、II、IIＡおよびIII で表される本発明の化合物の燻蒸殺菌剤への抵抗を示す。
【００６８】
実施例１６：
温室フィルム試料を実施例１５に記載されたように製造するが、これは式Ｉ、II、IIＡおよびIII で表される本発明の化合物に加えて、金属ステアレートおよび酸化金属も含む。典型的な配合物は０．０５ないし２重量％の本発明の立体障害性アミン、０．０５ないし０．５重量％のカルシウムオキシドのような金属ステアレート、および０．０５ないし０．５重量％の亜鉛オキシドまたはマグネシウムオキシドのような酸化金属を含む。
効力を実施例１５に記載されたように観測する。本発明の立体障害性アミン化合物を含むフィルムは良好な光安定性を示す。
【００６９】
実施例１７：
実施例１１に記載されたようにポリプロピレン繊維を製造する。式Ｉ、II、IIＡおよびIII で表される本発明の立体障害性アミン化合物に加えて、選択されたハロゲン化難燃剤もその配合物に導入される。そのハロゲン化難燃剤はトリス（３−ブロモ−２，２−ビス（ブロモメチル）プロピル）ホスフェート、デカブロモジフェニルオキシド、エチレンビス（テトラブロモフタルイミド）またはエチレンビス（ジブロモ−ノルボルナンジカルボキシイミド）である。
実施例１１に記載の光安定に対する標準を使用して、本発明の立体障害性アミンを含むポリプロピレン繊維から編んだソックスは良好な光安定性を示す。
【００７０】
実施例１８：
成型用銘柄のポリプロピレンを試験添加剤とドライブレンドし、その後溶融混合してペレットにする。これは式Ｉ、II、IIＡおよびIII で表される本発明の立体障害性アミン化合物に加えて、選択されたハロゲン化難燃剤を含む。そのハロゲン化難燃剤は、トリス（３−ブロモ−２，２−ビス（ブロモメチル）プロピル）ホスフェート、デカブロモジフェニルオキシド、エチレンビス（テトラブロモフタルイミド）またはエチレンビス（ジブロモ−ノルボルナンジカルボキシイミド）である。ペレット化され、十分に配合された樹脂をボイ５０Ｍ（BOY 50M ）実験室モデル射出成型機を使用して試験用試料に形成する。
ＡＳＴＭ  Ｇ２６に従って、試験プラックを金属フレームに乗せ、断続的な光／暗闇のサイクルおよび水スプレーを有するアトラス（Atlas ）製Ｃｉ６５キセノン−アーク  ウェザーオーメーターにおいて曝露する。延伸の性質における変化に関して定期的に断続的に試料を試験する。この延伸の性質の損失を観測することにより、この試験における破損を測定する。その性質上の損失を起こすのが長ければ長いほど、より効果的な安定剤系である。
本発明の立体障害性アミン化合物を含むその試験用試料は、良好な光安定性質を示す。
【００７１】
実施例１９：
実施例１４に記載されているように、熱可塑性オレフィン（ＴＰＯ）ペレットを射出成型することにより、成型された試験用試料を製造する。この試験用試料には、式Ｉ、II、IIＡおよびIII で表される本発明の立体障害性アミンに加えて、選択された難燃剤も含む。その難燃剤は、トリス（３−ブロモ−２，２−ビス（ブロモメチル）プロピル）ホスフェート、デカブロモジフェニルオキシド、エチレンビス（テトラブロモフタルイミド）またはエチレンビス（ジブロモ−ノルボルナンジカルボキシイミド）である。
本発明の立体障害性アミンを含む試料は良好な光安定性活性を示す。
【００７２】
実施例２０：
フィルム用銘柄ポリプロピレンを混合し、実施例１３に記載されたようにＤＯＬＣｌフィルムラインを使用して２００℃でフィルムへとブローする。この配合物には、式Ｉ、II、IIＡおよびIII で表される本発明の立体障害性アミンに加えて、選択された難燃剤を導入する。その難燃剤は、トリス（３−ブロモ−２，２−ビス（ブロモメチル）プロピル）ホスフェート、デカブロモジフェニルオキシド、エチレンビス（テトラブロモフタルイミド）またはエチレンビス（ジブロモ−ノルボルナンジカルボキシイミド）である。
実施例１３に記載されたように光安定性活性を試験したとき、本発明の立体障害性アミンを含むフィルムは良好な安定性を示す。
【００７３】
実施例２１：
実施例１４に記載された式Ｉ、II、IIＡおよびIII で表される本発明の立体障害性アミン化合物、顔料および補助添加剤を含む熱可塑性オレフィン（ＴＰＯ）ペレットを射出成型することにより、成型された試験用試料を製造する。
試験用試料を１パックの顔料系で着色し、ＴＰＯ／顔料相互作用に関して試験する。着色の前に、試験用試料をまずイソプロパノールで拭き、いくらかの埃を除去するために空気送風する。５分後、これらの試料を粘着促進剤で被覆し、その後下塗り、そしてその後所望により透明塗料により被覆する。これらの様々なコーティングの典型的なフィルムの厚さは、粘着促進剤に関して０．１ないし０．３ミル、下塗りに関して０．６ないし０．８ミル、そして透明塗料に関して１．２ないし１．５ミルである。着色後、１２０℃で３０分間、オーブンで硬化する。
以下のようにＴＰＯ／顔料相互作用を評価するために、試料を試験する。始めの粘着試験において、透明なセロファン粘着テープを３ｍｍの交差ハッチングを施した顔料表面に引くために使用し、あるいは；湿度試験において、着色したプラックを９８％相対湿度を有する雰囲気中に３８℃で２４０時間、曝露する。気泡率はＡＳＴＭ  Ｄ７１４に従って視覚による観測により試験する。
本発明の立体障害性アミン化合物を含む試料は、良好な、上述の標準により測定されたＴＰＯ／顔料相互作用性能を示す。
【００７４】
実施例２２：
ポリプロピレン、ポリエチレンホモポリマー、ポリオレフィンコポリマー、または熱可塑性オレフィン（ＴＰＯ）を含むポリオレフィン樹脂を式Ｉ、II、IIＡおよびIII で表される本発明の立体障害性アミン化合物とドライブレンドし、その後溶融混合してペレットにする。その後、このペレット化され十分に配合された樹脂を、繊維への押出、フィルムへのブローまたはキャスト押出、ボトルへの吹込成型、成型品への射出成型、成型品への熱形成、ワイヤーおよびケーブル外被への押出、あるいは中空品への回転成型のように通常の製品に加工する。
本発明の立体障害性アミン化合物を含む材料は、ＵＶ光や熱曝露の有害な影響に対して安定性を示す。
実施例２３：
選択された有機顔料ならびに化学線作用の光および熱曝露の有害な影響に対する安定性も示す式Ｉ、II、IIＡおよびIII で表される本発明の化合物を任意に含む製品を、実施例２２に従って製造する。
【００７５】
実施例２４：
ネオオペンタンテトライルテトラキス（３，５−ジ−第三ブチル−４−ヒドロキシヒドロシンナメート）、オクタデシル−３，５−ジ−第三ブチル−４−ヒドロキシヒドロシンナメート、１，３，５−トリメチル−２，４，６−トリス（３，５−ジ−第三ブチル−４−ヒドロキシベンジル）ベンゼン、１，２−ビス（３，５−ジ−第三ブチル−４−ヒドロキシヒドロシンナモイル）ヒドラジン、カルシウム［ビス（モノエチル−３，５−ジ−第三ブチル−４−ヒドロキシベンジル）ホスホネート］、１，３，５−トリス（３，５−ジ−第三ブチル−４−ヒドロキシベンジル）イソシアヌレートおよび１，３，５−トリス（３−ヒドロキシ−４−第三ブチル−２，６−ジメチルベンジル）イソシアヌレートからなる群から選択された立体障害性フェノール系酸化防止剤ならびに化学線作用の光および熱曝露の有害な影響に対する安定性も示す式Ｉ、II、IIＡおよびIII で表される本発明の化合物を任意に含む製品を、実施例２２に従って製造する。
【００７６】
実施例２５：
トリス（２，４−ジ−第三ブチルフェニル）ホスフィット、ビス（２，４−ジ−第三ブチル−６−メチルフェニル）エチルホスフィット、２，２’，２’’−ニトリロ［トリエチルトリス（３，３’，５，５’−テトラ−第三ブチル−１，１’−ビフェニル−２，２’−ジイル）ホスフィット］、テトラキス（２，４−ジ−ブチルフェニル）４，４’−ジフェニレンジホスホナイト、トリス（ノニルフェニル）ホスフィット、ビス（２，４−ジ−第三ブチルフェニル）ペンタエリスリチルジホスフィット、２，２’−エチリデンビス（２，４−ジ−第三ブチルフェニル）フルオロホスフィットおよび２−ブチル−２−エチルプロパン−１，３−ジイル−２，４，６−トリ第三ブチルフェニルホスフィットからなる群から選択された有機リン安定剤ならびに化学線作用の光および熱曝露の有害な影響に対する安定性も示す式Ｉ、II、IIＡおよびIII で表される本発明の化合物を任意に含む製品を、実施例２２に従って製造する。
【００７７】
実施例２６：
５，７−ジ−第三ブチル−３−（３，４−ジメチルフェニル）−２Ｈ−ベンゾフラン−２−オンであるベンゾフラノン安定剤ならびに化学線作用の光および熱曝露の有害な影響に対する安定性も示す式Ｉ、II、IIＡおよびIII で表される本発明の化合物を任意に含む製品を、実施例２２に従って製造する。
実施例２７：
Ｎ，Ｎ−ジ（水素化牛脂）アミンの直接的な酸化により製造されたＮ，Ｎ−ジアルキルヒドロキシルアミンであるジアルキルヒドロキシルアミン安定剤ならびに化学線作用の光および熱曝露の有害な影響に対する安定性も示す式Ｉ、II、IIＡおよびIII で表される本発明の化合物を任意に含む製品を、実施例２２に従って製造する。
【００７８】
実施例２８：
ビス（２，２，６，６−テトラメチルピペリジン−４−イル）セバケート、１−（２−ヒドロキシエチル）−２，２，６，６−テトラメチル−４−ヒドロキシピペリジンおよびスクシン酸の重縮合生成物、Ｎ，Ｎ’，Ｎ’’，Ｎ’’’−テトラキス［４，６−ビス（ブチル−１，２，２，６，６−ペンタメチルピペリジン−４−イル）アミノ−ｓ−トリアジン−２−イル］−１，１０−ジアミノ−４，７−ジアザデカン、４，４’−ヘキサメチレンビス（アミノ−２，２，６，６−テトラメチルピペリジン）および２，４−ジクロロ−６−第三オクチルアミノ−ｓ−トリアジンの重縮合生成物、４，４’−ヘキサメチレンビス（アミノ−２，２，６，６−テトラメチルピペリジン）および２，４−ジクロロ−６−モルホリノ−ｓ−トリアジンの重縮合生成物、２，２，６，６−テトラメチルピペリジン−４−イルオクタデカノエート、３−ドデシル−１−（１−アセチル−２，２，６，６−テトラメチルピペリジン−４−イル）ピロリジン−２，５−ジオン、１，３，５−トリス｛Ｎ−シクロヘキシル−Ｎ−［２−（２，２，６，６−テトラメチルピペラジン−３−オン−４−イル）エチル］アミノ｝−ｓ−トリアジン、ポリ［メチル−３−（２，２，６，６−テトラメチルピペリジン−４−イルオキシ）プロピル］シロキサン、２，４−ジクロロ−６−（２，２，６，６−テトラメチルピペリジン−４−イル）−ブチルアミノ−ｓ−トリアジンおよび２，２’−エチレン−ビス｛［２，４−（２，２，６，６−テトラメチルピペリジン−４−イル）ブチルアミノ−ｓ−トリアジン−６−イル］アミノトリメチレンアミノ｝からなる群から選択されたその他の立体障害性アミン安定剤ならびに化学線作用の光および熱曝露の有害な影響に対する安定性も示す式Ｉ、II、IIＡおよびIII で表される本発明の化合物を任意に含む製品を、実施例２２に従って製造する。
【００７９】
実施例２９：
ビス（１−オクチルオキシ−２，２，６，６−テトラメチルピペリジン−４−イル）セバケート、ビス（１−オクチルオキシ−２，２，６，６−テトラメチルピペリジン−４−イル）アジペート、ビス（１−シクロヘキシルオキシ−２，２，６，６−テトラメチルピペリジン−４−イル）アジペート、ビス（１−シクロヘキシルオキシ−２，２，６，６−テトラメチルピペリジン−４−イル）セバケートおよび１−シクロヘキシルオキシ−２，２，６，６−テトラメチルピペリジン−４−イルオクタデカノエートからなる群から選択されたその他のＮ−ヒドロキシカルビルオキシ置換立体障害性アミンならびに化学線作用の光および熱曝露の有害な影響に対する安定性も示す式Ｉ、II、IIＡおよびIII で表される本発明の化合物を任意に含む製品を、実施例２２に従って製造する。
【００８０】
実施例３０：
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ第三ブチルフェニル）−２Ｈ−ベンゾトリアゾール、２−（２−ヒドロキシ−３，５−ジ第三アミルフェニル）−２Ｈ−ベンゾトリアゾール、２−（２−ヒドロキシ−３−α−クミル−５−第三オクチルフェニル）−２Ｈ−ベンゾトリアゾール、２，４−ジ−第三ブチルフェニル−３，５−ジ−第三ブチル−４−ヒドロキシベンゾエート、２−ヒドロキシ−４−ｎ−オクチルオキシベンゾフェノンおよび２，４−ビス（２，４−ジメチルフェニル）−６−（２−ヒドロキシ−４−オクチルオキシフェニル）−ｓ−トリアジンからなる群から選択されたＵＶ吸収剤ならびに化学線作用の光および熱曝露の有害な影響に対する安定性も示す式Ｉ、II、IIＡおよびIII で表される本発明の化合物を任意に含む製品を、実施例２２に従って製造する。
明細書または請求項の記述において、
次式
0004340985.tif 000012
で表される部分が２，２，６，６−テトラメチルピペリジル残基（１位と４位において結合される。）である。